炭水化物ベースの基材とタンパク質とを含む、複合積層材料。前記炭水化物ベースの基材が、フィルム、繊維、スポンジ、メッシュ、発泡体、またはナノスケール構造物を含む、請求項1記載の複合積層材料。炭水化物対タンパク質の比が101~110の範囲内にある、請求項1または2記載の複合積層材料。炭水化物ベースの基材が、キチン、フルクトオリゴ糖、ガラクトオリゴ糖、マンナンオリゴ糖、グリコーゲン、デンプンアミラーゼ、アミロペクチン、グリコサミノグリカン例えば、ヒアルロン酸、コンドロイチン4硫酸、コンドロイチン6硫酸、デルマタン硫酸、ケラチン硫酸、ヘパリン、および同様のもの、セルロース、βグルカンザイモサン、レンチナン、シゾフィラン、マルトデキストリン、イヌリンまたはレバンβ2→6ベースの基材である、請求項1~3のいずれか一項記載の複合積層材料。前記炭水化物ベースの基材が、キトサンベースの基材である、請求項1~4のいずれか一項記載の複合積層材料。前記タンパク質が、絹フィブロイン、パークリン、アブダクチン、エラスチン、レシリン、フィブロネクチン、フィブリノゲン、ケラチン、チチン、コラーゲン、アクチン、Arp23、コロニン、ジストロフィン、FtsZ、ミオシン、スペクトリン、タウタンパク質、チューブリン、Fスポンジン、ピカチュリン、それらの断片および類似体および誘導体、ならびにそれらの任意の組み合わせからなる群より選択される、請求項1~5のいずれか一項記載の複合積層材料。前記炭水化物がキトサンであり、かつ前記タンパク質が絹フィブロインを含み、かつキトサン対絹フィブロインの比が115~12の範囲内にある、請求項1記載の複合積層材料。前記炭水化物ベースの基材が、予め規定されたマイクロトポグラフィーを有する少なくとも1つの表面を含み、かつ前記タンパク質が該表面に適用されている、請求項1~7のいずれか一項記載の複合積層材料。前記予め規定されたマイクロトポグラフィーが、前記炭水化物ベースの基材に成形されている、請求項8記載の複合積層材料。前記タンパク質が、予め規定されたマイクロトポグラフィーを有する少なくとも1つの表面を含む、請求項1~9のいずれか一項記載の複合積層材料。前記予め規定されたマイクロトポグラフィーが、前記タンパク質に成形されている、請求項10記載の複合積層材料。第2の炭水化物ベースの基材をさらに含む、請求項1~11のいずれか一項記載の複合積層材料。前記第2の炭水化物ベースの基材がキチンベースの基材である、請求項12記載の複合積層材料。カーボンファイバー、カーボンナノチューブ、ガラスファイバー、低分子、ポリマー、タンパク質、ペプチド、ペプチド模倣体、核酸、有機化合物、無機化合物、結晶性化合物、生物学的化合物、生物活性化合物、生物活性を有する化合物、および生物学的、薬学的または治療的な作用物質、ならびにそれらの任意の組み合わせからなる群より選択される分子を、炭水化物層またはタンパク質層の少なくとも一方の層中に含む、請求項1~13のいずれか一項記載の複合積層材料。前記分子が前記炭水化物層中に存在する、請求項14記載の方法。前記分子が、前記炭水化物層に共有結合により連結されている、請求項15記載の方法。前記分子が前記タンパク質層中に存在する、請求項14記載の方法。前記分子が、前記タンパク質層に共有結合により連結されている、請求項17記載の方法。前記結晶性物質が炭酸カルシウムである、請求項14~18のいずれか一項記載の複合積層材料。前記複合材料の少なくとも一部に対する撥水性コーティングをさらに含む、請求項1~19のいずれか一項記載の複合積層材料。パリレンで構成される、請求項20記載の複合積層材料。水性環境に曝露された場合に、前記複合材料の一部に対する撥水性コーティングの位置に応じて変化する機械的特性を示す、請求項20~21のいずれか一項記載の複合積層材料。複合積層材料を形成する方法であって、炭水化物ベースの基材を供給する工程、および該炭水化物ベースの基材をタンパク質溶液と接触させる工程を含む、方法。前記炭水化物ベースの基材が、キチン、フルクトオリゴ糖、ガラクトオリゴ糖、マンナンオリゴ糖、グリコーゲン、デンプンアミラーゼ、アミロペクチン、グリコサミノグリカン例えば、ヒアルロン酸、コンドロイチン4硫酸、コンドロイチン6硫酸、デルマタン硫酸、ケラチン硫酸、ヘパリン、および同様のもの、セルロース、βグルカンザイモサン、レンチナン、シゾフィラン、マルトデキストリン、イヌリンまたはレバンβ2→6ベースの基材である、請求項23記載の方法。前記炭水化物ベースの基材が、キトサンベースの基材である、請求項23~24のいずれか一項記載の方法。前記タンパク質が、絹フィブロイン、パークリン、アブダクチン、エラスチン、レシリン、フィブロネクチン、フィブリノゲン、ケラチン、チチン、コラーゲン、アクチン、Arp23、コロニン、ジストロフィン、FtsZ、ミオシン、スペクトリン、タウタンパク質、チューブリン、Fスポンジン、ピカチュリン、それらの断片および類似体および誘導体、ならびにそれらの任意の組み合わせからなる群より選択される、請求項23~25のいずれか一項記載の方法。炭水化物対タンパク質の比が101~約110の範囲内にある、請求項23~26のいずれか一項記載の方法。炭水化物ベースの材料の溶液を脱水することによって、前記炭水化物ベースの基材を形成する、請求項23~27のいずれか一項記載の方法。炭水化物ベースの材料の前記溶液が酸を含む、請求項28記載の方法。前記酸が、イタコン酸、ポリイタコンpolyitaconic酸、アコニット酸、尿酸、グルクロン酸、ギ酸、酢酸、トリクロロ酢酸、プロピオン酸、ブタン酸、4クロロブタン酸、3クロロブタン酸、2ブロモブタン酸、2クロロブタン酸、亜塩素酸、次亜塩素酸、クエン酸、グルコン酸、乳酸、シュウ酸、酒石酸、アスコルビン酸、メルドラム酸、フッ化水素酸、シアン化水素酸、硫化水素、オルトリン酸、亜硫酸、炭酸、弱塩基の共役酸、およびそれらの任意の組み合わせからなる群より選択される、請求項29記載の方法。塩基性溶液を適用することによって、前記炭水化物ベースの材料を中和する工程をさらに含む、請求項29~30のいずれか一項記載の方法。前記塩基性溶液が、水酸化ナトリウム、水酸化アンモニウム、水酸化カリウム、水酸化カルシウム、水酸化マグネシウム、水酸化バリウム、水酸化ストロンチウム、水酸化リチウム、水酸化ルビジウム、炭酸ナトリウムおよびアンモニアからなる群より選択される塩基を含むか、または該塩基性溶液が高pH緩衝液である、請求項30記載の方法。前記高pH緩衝液が炭酸緩衝液である、請求項32記載の方法。炭水化物ベースの材料の溶液を凍結乾燥することによって、前記炭水化物ベースの基材を形成する、請求項23~33のいずれか一項記載の方法。炭水化物ベースの材料の溶液に気泡を注入することによって、前記炭水化物ベースの基材を形成する、請求項23~33のいずれか一項記載の方法。炭水化物ベースの溶液をスピニングして繊維を形成することによって、前記炭水化物ベースの基材を形成する、請求項23~33のいずれか一項記載の方法。キチンベースの溶液をエレクトロスピニングして繊維を形成することによって、前記炭水化物ベースの基材を形成する、請求項23~33または35のいずれか一項記載の方法。炭水化物ベースの溶液をロータリースピニングして繊維を形成することによって、前記炭水化物ベースの基材を形成する、請求項22~32または35のいずれか一項記載の方法。前記タンパク質のβ転移を誘導する工程をさらに含む、請求項23~38のいずれか一項記載の方法。アルコール、有機溶媒、水溶液、または応力の印加、圧力の印加もしくは熱の印加を含む因子のうちの1つまたは複数で前記タンパク質を処理することによって、前記β転移を誘導する、請求項39記載の方法。カーボンナノチューブ、ガラスファイバー、低分子、ポリマー、タンパク質、ペプチド、ペプチド模倣体、核酸、有機化合物、無機化合物、結晶性物質、生物学的化合物、生物活性化合物、生物活性を有する化合物、および生物学的、薬学的または治療的な作用物質、ならびにそれらの任意の組み合わせからなる群より選択される保有材料を前記複合材料に導入する工程をさらに含む、請求項23~40のいずれか一項記載の方法。前記保有材料が、前記複合材料に共有結合により連結されている、請求項40記載の方法。請求項23~42のいずれか一項記載の方法により形成される物質の組成物。請求項23~42のいずれか一項記載の方法により形成される物質の組成物を含む、補綴デバイス。請求項23~42のいずれか一項記載の方法により形成される物質の組成物を含む、組織工学用スキャホールド。請求項23~42のいずれか一項記載の方法により形成される物質の組成物を含む、薬物送達デバイス。請求項23~42のいずれか一項記載の方法により形成される物質の組成物を含む、移植可能材料。請求項23~42のいずれか一項記載の方法により形成される物質の組成物を含み、該組成物が鉱物または結晶性物質を含む、材料。請求項23~42のいずれか一項記載の方法により形成される物質の組成物を含む、薄い透明フィルム。請求項23~42のいずれか一項記載の方法により形成される物質の組成物を含む、多層材料。請求項23~42のいずれか一項記載の方法により形成される物質の組成物を含み、該組成物が、目的に合った機械的特性を提供するために追加の成分を含む、多層材料。請求項23~42のいずれか一項記載の方法により形成される物質の組成物を含み、該組成物が撥水性コーティング材料を含む、材料。請求項23~42のいずれか一項記載の方法により形成される物質の組成物を含み、該組成物が、可変の柔軟性を有する領域を提供するために、撥水性コーティング材料の可変領域を含む、材料。複合積層材料を形成する方法であって、キチンベースの材料を酸性溶液に溶解する工程、溶媒を蒸発させることによって、該キチンベースの材料のキチンベースの構造物を形成する工程、該キチンベースの構造物を塩基性溶液で処理して、プロトン化されたアミノ基を中和する工程、該キチンベースの構造物を洗浄する工程、任意で、該キチンベースの構造物を脱水する工程、該キチンベースの構造物にタンパク質溶液を適用して、少なくとも1つのタンパク質層を該キチンベースの構造物表面に有する複合材料を生成する工程、該キチンベースの構造物表面の該タンパク質層を乾燥させる工程、および該複合材料をアルコールベースの溶液で処理して、該タンパク質のβ転移を誘導する工程を含む、方法。キチンベースの材料対タンパク質の比が101~110の範囲内にある、請求項54記載の方法。前記キチンベースの材料がキトサンである、請求項54~55のいずれか一項記載の方法。前記タンパク質がフィブロインである、請求項54~56のいずれか一項記載の方法。前記酸性溶液が酢酸を含む、請求項54~57のいずれか一項記載の方法。前記塩基性溶液がNaOHを含む、請求項54~58のいずれか一項記載の方法。前記アルコールベースの溶液がメタノールを含む、請求項54~59のいずれか一項記載の方法。請求項54~60のいずれか一項記載の方法により形成される物質の組成物。医学的移植デバイスを組織または臓器に接着させる方法であって、有効量のトランスグルタミナーゼを該組織または該臓器の表面に適用する工程、および該医学的移植デバイスを該組織の表面に接触させる工程を含む、方法。前記医学的移植デバイスがトランスグルタミナーゼを含む、請求項62記載の方法。医学的移植デバイスを組織または臓器に接着させる方法であって、有効量のトランスグルタミナーゼを含む該医学的移植デバイスを、該臓器と接触させる工程を含む、方法。前記有効量のトランスグルタミナーゼを前記組織の表面に適用する工程をさらに含む、請求項64記載の方法。前記トランスグルタミナーゼが哺乳動物トランスグルタミナーゼである、請求項62~65のいずれか一項記載の方法。前記トランスグルタミナーゼが微生物トランスグルタミナーゼmTgaseである、請求項62~65のいずれか一項記載の方法。前記トランスグルタミナーゼがカルシウム非依存性トランスグルタミナーゼである、請求項62~67のいずれか一項記載の方法。前記トランスグルタミナーゼが、第XIII因子Aフィブリン安定化因子、1型トランスグルタミナーゼケラチノサイトトランスグルタミナーゼ、2型トランスグルタミナーゼ組織トランスグルタミナーゼ、tTgase、3型トランスグルタミナーゼ上皮トランスグルタミナーゼ、4型トランスグルタミナーゼ前立腺トランスグルタミナーゼ、5型トランスグルタミナーゼトランスグルタミナーゼX、6型トランスグルタミナーゼトランスグルタミナーゼY、7型トランスグルタミナーゼトランスグルタミナーゼZ、およびそれらの任意の組み合わせからなる群より選択される、請求項62~68のいずれか一項記載の方法。前記トランスグルタミナーゼが、溶液、エマルジョン、エアロゾル、発泡体、軟膏、ペースト、ローション、粉末、ゲル、ヒドロゲル、親水コロイド、マイクロ粒子、ナノ粒子、またはクリームとして製剤化される、請求項62~69のいずれか一項記載の方法。前記医学的移植デバイスが、人工組織、人工臓器、補綴デバイス、薬物送達デバイス、創傷被覆材、フィルム、発泡体、スポンジ、止血材、およびそれらの任意の組み合わせからなる群より選択される、請求項62~70のいずれか一項記載の方法。前記医学的移植デバイスが、包帯、ガーゼ、テープ、メッシュ、ネット、ばんそうこう、フィルム、メンブレン、パッチ、マイクロ粒子、ナノ粒子、およびそれらの任意の組み合わせからなる群より選択される創傷被覆材である、請求項71記載の方法。前記医学的移植デバイスが発泡体である、請求項71記載の方法。前記医学的移植デバイスがタンパク質を含み、かつ該タンパク質がトランスグルタミナーゼにより架橋可能である、請求項62~73のいずれか一項記載の方法。前記医学的移植デバイスが前記タンパク質でコーティングされている、請求項74記載の方法。前記タンパク質が絹フィブロインである、請求項74~75のいずれか一項記載の方法。前記トランスグルタミナーゼが、前記医学的移植デバイスの表面にコーティングされている、請求項62~76のいずれか一項記載の方法。前記トランスグルタミナーゼが、前記医学的移植デバイスに非共有結合により連結されている、請求項62~77のいずれか一項記載の方法。トランスグルタミナーゼの前記有効量が、前記組織または前記臓器と前記医学的移植デバイスの間の接触表面積1cm2あたり約1μg~約100mgである、請求項62~78のいずれか一項記載の方法。創傷治癒物質を投与する工程をさらに含む、請求項62~79のいずれか一項記載の方法。前記創傷治癒物質が、デクスパンテノール;成長因子;酵素、ホルモン;ポビドンヨード;脂肪酸;抗炎症剤;抗生物質;抗菌剤;消毒剤;サイトカイン;トロンビン;鎮痛剤;オピオイド;アミノキシル;フロキサン;ニトロソチオール;ナイトレートおよびアントシアニン;ヌクレオシド、例えばアデノシン;ならびにヌクレオチド、例えばアデノシン二リン酸ADPおよびアデノシン三リン酸ATP;神経伝達物質神経修飾物質、例えばアセチルコリンおよび5ヒドロキシトリプタミンセロトニン5HT;ヒスタミンおよびカテコールアミン、例えばアドレナリンおよびノルアドレナリン;脂質分子、例えばスフィンゴシン1リン酸およびリゾホスファチジン酸;アミノ酸、例えばアルギニンおよびリジン;ペプチド、例えばブラジキニン、サブスタンスPおよびカルシウム遺伝子関連ペプチドCGRP;一酸化窒素;ならびにそれらの任意の組み合わせからなる群より選択される、請求項80記載の方法。前記医学的移植デバイスが、生体適合性で生分解性の材料から製造される、請求項62~81のいずれか一項記載の方法。前記医学的移植デバイスが、請求項1~21のいずれか一項記載の複合材料から製造される、請求項62~82のいずれか一項記載の方法。前記適用する工程が、宿主トランスグルタミナーゼの発現または活性を増加させることを含む、請求項62~83のいずれか一項記載の方法。それを必要とする対象において創傷治癒を促進する方法であって、有効量のトランスグルタミナーゼを創傷表面に適用する工程、および請求項1~21のいずれか一項記載の複合材料を含む創傷被覆材を、該創傷に接触させる工程を含む、方法。請求項1~21のいずれか一項記載の複合材料を含む発泡体を、前記創傷に適用する工程をさらに含む、請求項85記載の方法。前記創傷が、切傷および裂創、外科的切開、穿刺創、かすり傷、引っ掻き傷、圧迫傷、擦傷、摩擦創傷、慢性創傷、潰瘍、熱作用による創傷、化学的創傷、病原体感染に起因する創傷、皮膚移植片移植ドナーおよびレシピエント部位、免疫反応状態、口腔創傷、胃または腸の創傷、損傷軟骨または損傷骨、切断部位、ならびに角膜病変からなる群より選択される、請求項85~86のいずれか一項記載の方法。前記トランスグルタミナーゼが哺乳動物トランスグルタミナーゼである、請求項85~87のいずれか一項記載の方法。前記トランスグルタミナーゼが微生物トランスグルタミナーゼmTgaseである、請求項85~87のいずれか一項記載の方法。前記トランスグルタミナーゼがカルシウム非依存性トランスグルタミナーゼである、請求項85~89のいずれか一項記載の方法。前記トランスグルタミナーゼが、第XIII因子Aフィブリン安定化因子、1型トランスグルタミナーゼケラチノサイトトランスグルタミナーゼ、2型トランスグルタミナーゼ組織トランスグルタミナーゼ、3型トランスグルタミナーゼ上皮トランスグルタミナーゼ、4型トランスグルタミナーゼ前立腺トランスグルタミナーゼ、5型トランスグルタミナーゼトランスグルタミナーゼX、6型トランスグルタミナーゼトランスグルタミナーゼY、7型トランスグルタミナーゼトランスグルタミナーゼZ、およびそれらの任意の組み合わせからなる群より選択される、請求項85~90のいずれか一項記載の方法。前記トランスグルタミナーゼが、溶液、エマルジョン、エアロゾル、発泡体、軟膏、ペースト、ローション、粉末、ゲル、ヒドロゲル、親水コロイド、マイクロ粒子、ナノ粒子、またはクリームとして製剤化される、請求項85~91のいずれか一項記載の方法。前記創傷被覆材が、包帯、ガーゼ、テープ、メッシュ、ネット、ばんそうこう、フィルム、メンブレン、パッチ、およびそれらの任意の組み合わせからなる群より選択される、請求項85~92のいずれか一項記載の方法。前記トランスグルタミナーゼが前記創傷被覆材に結合されている、請求項85~93のいずれか一項記載の方法。前記トランスグルタミナーゼが、前記創傷被覆材の表面にコーティングされている、請求項94記載の方法。前記トランスグルタミナーゼが、前記創傷被覆材に非共有結合により連結されている、請求項94~95のいずれか一項記載の方法。トランスグルタミナーゼの前記有効量が、創傷面積1cm2あたり約1μg~約100mgである、請求項85~96のいずれか一項記載の方法。創傷治癒物質を前記対象に投与する工程をさらに含む、請求項85~97のいずれか一項記載の方法。前記創傷治癒物質が、デクスパンテノール;成長因子;酵素、ホルモン;ポビドンヨード;脂肪酸;抗炎症剤;抗生物質;抗菌剤;消毒剤;サイトカイン;トロンビン;鎮痛剤;オピオイド;アミノキシル;フロキサン;ニトロソチオール;ナイトレートおよびアントシアニン;ヌクレオシド;ヌクレオチド;神経伝達物質神経修飾物質、例えばアセチルコリンおよび5ヒドロキシトリプタミンセロトニン5HT;ヒスタミンおよびカテコールアミン、例えばアドレナリンおよびノルアドレナリン;脂質分子、例えばスフィンゴシン1リン酸およびリゾホスファチジン酸;アミノ酸、例えばアルギニンおよびリジン;ペプチド、例えばブラジキニン、サブスタンスPおよびカルシウム遺伝子関連ペプチドCGRP;一酸化窒素;ならびにそれらの任意の組み合わせからなる群より選択される、請求項98記載の方法。前記適用する工程が、宿主トランスグルタミナーゼの発現または活性を増加させることを含む、請求項85~99のいずれか一項記載の方法。前記適用する工程が、前記医学的移植デバイスまたは前記創傷被覆材の接触前、接触後または接触中に行われる、請求項85~99のいずれか一項記載の方法。発明の詳細な説明本発明は、炭水化物ポリマーおよび1つまたは複数のタンパク質から形成される、複合材料、ならびにこれらの複合材料から有用な構造物を製造する方法に関する。本発明は、構成成分の材料の層を含む複合材料に関する。本発明にしたがい、得られる複合材料から、高度に制御された形状、トポグラフィーおよび物性を有する複雑な3D構造物を製造することができる。いくつかの態様において、複合材料は、xyzmnの構造を有し、m、n、yおよびzは、独立して、整数1または1より大きい整数であり;かつxが0であるかまたは整数1または1より大きい整数である。概して、n、m、yおよびzは、独立して、1~106の整数である。例えば、m、n、yおよびzは各々、独立して、1、2、3、4、5、6、7、8、9、10、11、12、13、14、15、16、17、18、19または20であり得る。同様に、xは0であるかまたは1~106の整数であり得る。例えば、xは、0、1、2、3、4、5、6、7、8、9、10、11、12、13、14、15、16、17、18、19または20であり得る。いくつかの態様において、複合材料は、炭水化物層:タンパク質層を1層または複数層含み、例えば、mは1であり、nは1~106であり、xは0であり、yは1でありかつzは1であり、かつ複合材料は、炭水化物層タンパク質層nの構造を有する。いくつかの態様において、mは1であり;nは1、2、3、4、5、6、7、8または9であり;xは0であり;yは1であり;かつzは1である。いくつかの態様において、複合材料は、1つの炭水化物層および1つのタンパク質層を含み、例えば、m、n、yおよびzは1であり、xは0であり、かつ複合材料は炭水化物層タンパク質層の構造を有する。いくつかの態様において、複合材料は、3つの炭水化物層および3つのタンパク質層を含み、例えば、m、yおよびzは1であり、xは0であり;nは3であり、かつ複合材料は炭水化物層タンパク質層3の構造を有する。いくつかの態様において、複合材料の最外層はタンパク質層であり、例えば、mは1~106であり、n、x、yおよびzはすべて1であり、かつ複合材料はタンパク質層mの構造を有する。いくつかの態様において、複合材料は、1つの炭水化物層および2つのタンパク質層を含み、例えばm、n、x、yおよびzはすべて1であり、かつ複合材料は、タンパク質層炭水化物層タンパク質層の構造を有する。いくつかの態様において、複合材料は、1つの炭水化物層および2つまたはそれ以上のタンパク質層を含み、例えば、mは1であり、nは1~106であり、xは0であり、yは1であり、zは2~106であり、かつ複合材料は、炭水化物層znの構造を有する。いくつかの態様において、nは1であり、xは0であり、yは1であり、zは2~106であり、かつ複合材料は、炭水化物層zの構造を有する。いくつかの態様において、zは2、3、4、5、6、7、8、9または10である。いくつかの態様において、複合材料は、pqrtuの構造を有し、p、q、r、tおよびuは、独立して、整数1または1より大きい整数である。概して、p、q、r、tおよびuは、独立して、1~106の整数である。いくつかの態様において、p、q、r、tおよびuは、独立して、1、2、3、4、5、4、5、6、7、8、9、10、11、12、13、14、15、16、17、18、19または20である。いくつかの態様において、複合材料の最外層は炭水化物層であり、例えば、p、q、rおよびuは1であり、tは1~106であり、かつ複合材料は、炭水化物層タンパク質層炭水化物層tの構造を有する。いくつかの態様において、複合材料は、2つの炭水化物層および1つのタンパク質層を含み、例えば、p、q、r、tおよびuはすべて1であり、かつ複合材料は、炭水化物層タンパク質層炭水化物層の構造を有する。炭水化物層およびタンパク質層は、互いと同一の広がりを持つものまたは同一の広がりを持たないものであり得る。別の言葉で言うと、炭水化物層の全表面をタンパク質層でコーティングすることができるか、または、炭水化物層の表面の一部のみをタンパク質層でコーティングすることできる。本発明の1つの態様にしたがい、構成成分である炭水化物ベースの材料の連続的改変、およびタンパク質との複合構造の製造は、特定の特徴の改善を提供することができる。いくつかの態様において、得られる複合材料は、構成成分のいずれよりも有意に高い機械的強度特性を有する。いくつかの態様において、本発明の複合材料の機械的強度は、構成成分の材料のいずれか1つの機械的強度よりも少なくとも2倍、少なくとも3倍、少なくとも4倍、少なくとも5倍、少なくとも10倍、少なくとも15倍、少なくとも20倍、少なくとも25倍、少なくとも30倍、少なくとも40倍、少なくとも50倍、少なくとも100倍、少なくとも200倍、少なくとも高い。いくつかの態様において、本発明の複合材料の機械的強度は、構成成分の材料の機械的強度の合計よりも少なくとも12倍、少なくとも15倍、少なくとも1075倍、少なくとも2倍、少なくとも3倍、少なくとも4倍、少なくとも5倍、少なくとも10倍、少なくとも15倍、少なくとも20倍、少なくとも25倍、少なくとも30倍、少なくとも40倍、少なくとも50倍、少なくとも100倍、少なくとも200倍、少なくとも高い。さらに、本発明の複合材料は、非常に低い密度を有する。いくつかの態様において、複合材料の密度は、2gcm3未満、19gcm3未満、18gcm3未満、17gcm3未満、16gcm3未満、15gcm3未満、14gcm3未満、13gcm3未満、12gcm3未満、11gcm3未満、1gcm3未満、09gcm3未満、08gcm3未満、07gcm3未満、06gcm3未満、05gcm3未満、04gcm3未満、03gcm3未満、02gcm3未満、01gcm3未満、または005gcm3未満である。複合材料の密度は、ASTM規格D79200に記載されるとおりに算出することができる。ASTM標準規格D79200にしたがい、複合材料のgcm3の密度ρは、であり、式中、Waは、空中で吊るした場合の標本の重量であり;Wwは、部分的に浸漬させた標本保持ワイヤの重量であり;Wbは、部分的に浸漬させた標本保持ワイヤに加えて、蒸留水に完全に浸漬させた場合の標本の重量であり;かつρ水は、試験温度下での蒸留水のgcm3の密度である例えば、23°Cで09975gcm3。上記は水に関連するものであるが、水の代わりにその他の液体を使用することもできる。上記の代わりにまたは上記に加えて、ASTM規格D1505に記載されるとおり、プラスチックの密度を測定するための密度勾配技術を用いることもできる。複合材料の密度は、任意の適切な温度および圧力の下で測定することができる。いくつかの態様において、複合材料の密度は、0°C~25°Cの範囲の温度で測定される。例えば、密度は、0°C、5°C、10°C、15°C、20°Cまたは25°Cで測定することができる。いくつかの態様において、複合材料の密度は、100kPaまたは101325kPaの圧力の下で測定される。いくつかの態様において、複合材料の密度は、温度および圧力の標準条件下でのものである。いずれにも限定されることはないが、温度および圧力の標準条件は、InternationalUnionofPureandAppliedChemistryまたはNationalInstituteofStandardsandTechnologyにより定義されたものであり得る。現行版のIUPAC標準は、0°Cの温度および100kPaの絶対圧であり、NIST版は、20°Cの温度および101325kPaの絶対圧である。いくつかの態様において、密度は、0°Cおよび100kPaにおいて、0°Cおよび101325kPaにおいて、15°Cおよび101325kPaにおいて、20°Cおよび101325kPaにおいて、25°Cおよび101325kPaにおいて、25°Cおよび100kPaにおいて、20°Cおよび100kPaにおいて、15°Cおよび100kPaにおいて、または20°Cおよび1013kPaにおいて測定される。いくつかの態様において、複合材料は、外面防水コーティングを含む。本明細書で使用される場合、防水という用語は、液体および気体の両方の水に対するすなわち、液体の水および水蒸気の両方に対するバリアを表す。通常、防水コーティングは、WaterVaporTransmissionTestASTME96による測定で1未満の透過性を有する。例示的な撥水性材料には、パリレン、ポリジメチルシロキサン、ポリエチレン、ポリビニル、ポリプロピレン、ポリエステル、ラテックス、油、有機溶媒、ワックス、脂質、脂肪酸のエステル、ステロールのエステル、長鎖アルコール、パルミチン酸ミリシル、パルミチン酸セチル、ラノリン、キャンデリラワックス、オリキュリーワックス、サトウキビワックス、レタモretamoワックス、ホホバ油、パラフィン、およびそれらの任意の組み合わせが含まれるが、これらに限定されない。複合材料は、複合材料を有機溶液例えば、撥水性材料の溶液に浸漬することによって、およびまたは一部の領域を水和から保護して例えば、撥水性ワックス材料のパターンを複合材料の表面上にマイクロコンタクトプリントすることによる、それ以外において水和を可能にすることによって、防水層でコーティングすることができる。通常、有機溶液は、炭水化物およびまたはタンパク質層に対する親和性を有する。いくつかの態様において、有機溶液は、ワックスまたはワックスおよびタンパク質を含む。あるいは、複合材料は、複合材料の少なくとも1つの表面に防水性材料の層を堆積することによって、防水処理され得る。いくつかの態様において、複合材料は、防水性材料の蒸着によってコーティングされている。防水性材料は、複合材料の表面上の機械的特性および分解性が変化する複合材料を形成するために、水との接触に対して感受性のない領域の隣に水との接触に対して感受性のある領域を形成するよう、パターン化させることもできる。いくつかの態様において、複合材料の少なくとも1つの表面は、パリレンの外面コーティング例えば、1つまたは複数の層を含む。パリレンは、様々な化学蒸着ポリpキシリレンポリマーの商品名であり、これらはUSPクラスVI生体適合性ポリマーである。例示的なパリレンには、パリレンA、AF4、AM、C、D、E、HT、N、SFおよびXが含まれるが、これらに限定されない。3つの最も一般的なタイプのパリレンC、DおよびNの中で、パリレンCが工業的に最も広く使用されている。パリレンを使用する利点には、その実証された生体適合性、その強度および柔軟性例えば、ヤング係数4GPa、順応性がありピンホールフリーのその室温堆積、その低い誘電率3および高い体積抵抗率1016Qcm、その透明性、ならびにその標準的微細加工技術による操作の容易性が含まれる。したがって、パリレンコーティングは、複合材料上に生体適合性で防水性のコーティングを形成するのに使用することができる。パリレンコーティングは、疎水性または生体適合性の領域を非親水性または非生体適合性の領域の隣に形成するよう、パターン化させることができる。理論に拘束されることを望まないが、これにより、複合材料の表面上の生体適合性、機械的特性または分解性が変化する複合材料を、形成することができる。炭水化物ポリマー本明細書で使用される場合、炭水化物ベースのポリマーという用語は、Cmnの式を有し、mおよびnが≧3でありかつmおよびnが同じであってもまたは異なっていてもよいモノマーを含むオリゴマーまたはポリマーを包含するが、これらに限定されない。好ましくは、mおよびnは、独立して、3、4、5、6または7である。炭水化物ベースのポリマーには、オリゴ糖、多糖、糖タンパク質、糖脂質、および同様のものの化合物が含まれるが、これらに限定されない。本発明のこのおよびその他の局面のいくつかの態様において、炭水化物ポリマーは、少なくとも5個、少なくとも6個、少なくとも7個、少なくとも8個、少なくとも9個または少なくとも10個の糖モノマーを含む。限定されることはないが、炭水化物ポリマーは、エリスロース、トレオース、リボース、アラビノース、キシロース、リキソース、リブロース、キシルロース、アロース、アルトロース、グルコース、マンノース、グロース、イドース、ガラクトース、ガラクトサミン、Nアセチルガラクトース、グルコサミン、Nアセチルグルコサミン、シアル酸、タロース、プシコース、フルクトース、ソルボース、タガトース、フコース、フクロース、ラムノース、セドヘプツロース、オクトース、スルホキノボース、およびノノースノイラミン酸からなる群より独立して選択される糖モノマーを含み、これらの糖は任意で置換されてもよい。限定されることはないが、各糖は、独立して、LまたはD配座を有し得る。2つの糖モノマーの間の連結は、独立して、αまたはβ構造を有し得る。さらに、2つの糖の間の連結は、1→3、1→4、1→5または1→6であり得る。いくつかの態様において、糖モノマーの少なくとも1つ例えば1、2、3または4つのヒドロキシルは、アミノ基で置換される。いくつかの態様において、糖モノマーの2位のヒドロキシルは、アミノ基で置換される。アミノ基は、任意で、C1~C6アルキルまたはアシル基で置換され得る。好ましいC1~C6アルキル基には、メチル、エチル、プロピル、ブチルおよびtブチルが含まれる。1つの好ましいアシル基は、アセチルである。本発明のこのおよびその他の局面のいくつかの態様において、炭水化物ポリマーは、スクロース、ラクツロース、ラクトース、マルトース、トレハロース、セロビオース、コージビオース、ニゲロース、イソマルトース、ββトレハロース、αβトレハロース、ソホロース、ラミナリビオース、ゲンチビオースgentibiose、ツラノース、マルツロース、パラチノース、ゲンチビウロースgentibiulose、マンノビオース、メリビオース、ルチノース、ルチヌロースrutinulose、キシロビオース、ラフィノース、メレジトース、アカルボースおよびスタキオースからなる群より独立して選択される1つまたは複数例えば、1、2、3、4、5、6、7、8、9もしくは10個、またはそれ以上の二糖モノマー、三糖モノマーまたは四糖モノマーを含む。本明細書で使用される場合、オリゴ糖という用語は、非限定的に、共有結合により連結された数個例えば、5~10個の単糖単位を表す。本明細書で使用される場合、多糖という用語は、非限定的に、共有結合により連結された多数個例えば、11個またはそれ以上の糖単位を表す。多糖は、数百万ダルトンに及ぶ範囲の分子量を有し得る。例示的なオリゴ糖および多糖には、フルクトオリゴ糖、ガラクトオリゴ糖、マンナンオリゴ糖、グリコーゲン、デンプンアミラーゼ、アミロペクチン、グリコサミノグリカン例えば、ヒアルロン酸、コンドロイチン4硫酸、コンドロイチン6硫酸、デルマタン硫酸、ケラチン硫酸、ヘパリンおよび同様のもの、セルロース、βグルカンザイモサン、レンチナン、シゾフィラン、マルトデキストリン、イヌリン、レバンβ2→6、キチンおよびキトサンが含まれるが、これらに限定されない。本発明のこのおよびその他の局面のいくつかの態様において、炭水化物ポリマーは、キチンまたはその誘導体である。1つの好ましいキチン誘導体は、キトサンα2アミノ2デオキシβDグルカンおよびその誘導体である。例示的なキトサン誘導体には、Nキトサン、スクシニルキトサン、第4級アミノ化キトサン、Nアシル化キトサン例えば、カプロイルキトサン、オクタノイルキトサン、ミリストイルキトサンおよびパルミトイルキトサン、Nメチレンホスホン酸キトサン、NラウリルNメチレンホスホン酸キトサン、Nラウリルカルボキシメチルキトサン、NアルキルO硫酸化キトサン、チオール化キトサン例えば、キトサン2イミノチオラン、キトサン4チオブチルアミジンおよびキトサンチオグリコール酸、ならびにリン酸化キトサンが含まれるが、これらに限定されない。炭水化物ポリマーの合成に使用できる合成法は、当業者に十分に知られている。例えば、その全内容が参照により本明細書に組み入れられる、StickRVCarbohydratesTheSweetMoleculesofLifeAcademicPresspp113177CrichDandDudkinVJAmChemSoc12368196825GareggPJChemtractsOrgChem5389MayerTGKratzerBandSchmidtRRSynthesisofaGPIanchoroftheyeastSaccharomycescerevisiaeAngewChemIntEdEngl3321772181SeifertJLergenmullerMandItoYSynthesisofanαsialylatedcomplextypeundecasaccharideAngewChemIntEd39531534WangZGetalTowardfullysynthetichomogeneousglycoproteinsahighmannosecorecontainingglycopeptidecontainingcarryingfullHtype2humanbloodgroupspecifityAngewChemIntEd4017281732CaruthersMHGenesynthesismachinesDNAchemistryanditsusesScience230281285SearsPandWongCHTowardautomatedsynthesisofoligosaccharidesandglycoproteinsScience29123442350ZhangZetalProgrammableonepotoligosaccharidesynthesisJAmChemSoc121734753PlanteOJPalmacciERandSeebergerPHAutomatedsolidphasesynthesisoligosaccharidesScience29115231527AndradeRBPlanteOJMeleanLGandSeebergerPHSolidphaseoligosaccharidesynthesispreparationofcomplexstructuresusinganovellinkeranddifferentglycosylatingagentsOrgLett118111814LoveKRandSeebergerPHAutomatedsolidphasesynthesisofprotectedtumorassociatedantigenandbloodgroupdeterminantoligosaccharidesAngewChemIntEd43602605およびSeebergerPHandWerzDBSynthesisandmedicalapplicationsofoligosaccharidesNature44610461051を参照のこと。タンパク質本発明の複合材料の製造には、秩序構造を形成するよう誘導され得る、例えばランダムコイルおよびまたはヘリカル構造からβシートへと誘導され得るほぼすべてのタンパク質を使用することができる。タンパク質は、加熱、機械的ストレッチ、有機溶媒、例えばエタノール、メタノールへの浸漬および水蒸気中での硬化の処理によって、ランダムコイルからβシート形態に変換され得る。例えば、その全内容が参照により本明細書に組み入れられる、Huetal41Macromolecules393948JinandKaplan424Nature105761Canettietal28BiopolymersPeptideSci§161324およびJinetal15AdvFunctMat124147を参照のこと。いくつかの例において、高濃度タンパク質溶液を使用することによっても、ランダムコイルからβシートへの転移が促進され得る。理論に拘束されることを望まないが、この構造の転移は、水不溶性を与え、それによって、そのような材料を生物医学およびその他の用途、例えばセンサープラットフォーム、の範囲内で使用する選択肢を提供する。例えば、その内容が参照により本明細書に組み入れられる、Zhang16BiotechnolAdv96171を参照のこと。いくつかの態様において、タンパク質は、絹タンパク質またはその類似体もしくは誘導体である。いくつかの態様において、絹タンパク質は、フィブロインである。絹タンパク質は、天然に存在する絹タンパク質、例えば、カイコの繭から抽出された絹、または絹様タンパク質もしくはポリマーであり得る。多くの絹様タンパク質およびポリマーが当技術分野で公知であり、かつこれらは本発明に適合する。例えば、その全内容が参照により本明細書に組み入れられる、AsakuraetalProductionandcharacterizationofasilklikehybridproteinbasedonthepolyalanineregionofSamiacynthiaricinisilkfibroinandacelladhesiveregionderivedfromfibronectinBiomaterials25617624YangMandKawamuraJDevelopmentofsilklikematerialsbasedonBombyxmoriandNephilaclavipesdraglinesilkfibroinsPolymer50117124BarrLAFahnestockSRandYangJProductionandpurificationofrecombinantDP1BsilklikeproteininplantsMolecularBreeding13345356AndersonJPCappelloJandMartinDCMorphologyandprimarycrystalstructureofasilklikeproteinpolymersynthesizedbygeneticallyengineeredEscherichiacolibacteriaBiopolymers3410491058HuangJFooCWPandKaplanDLBiosynthesisandApplicationsofSilklikeandCollagenlikeProteinsPolymerReviews472962YaoJandAsakuraTSynthesisandStructuralCharacterizationofSilkLikeMaterialsIncorporatedwithanElasticMotifJBiochem13311471154YangetalSilklikematerialsconstructedfromsequencesofBombyxmorisilkfibroinfibronectinandelastinJBiomedMaterResPartA84A353363およびWertenetalBiosynthesisofanAmphiphilicSilkLikePolymerBiomacromolecules917051711を参照のこと。HardyおよびScheibleは、その内容が参照により本明細書に組み入れられるHardyJGandScheibelTRBiochemSocTrans36677681において、絹から着想を得たポリマーおよびタンパク質の総説を提供している。理論に拘束されることを望まないが、絹フィブロインは、優れたフィルム形成能を有し、かつ生体適合性で、ヒト体内での使用を許容されるものでもある。Altmanetal24Biomats40116VepariandKaplan32ProgPolymSci9911007。絹フィブロインフィルムは、ヒトの皮膚と同様、湿性状態で溶存酸素透過性が良く、このことは創傷被覆材および人工皮膚システムにおけるこれらのフィルムの潜在的用途を示唆している。Minouraetal11Biomats43034Minouraetal31Polymer26569。しかし、絹フィブロインから形成されるフィルムは、ランダムコイルタンパク質構造が優勢であるため、さらなる操作がなければ水に溶解する。さらに、絹フィブロインの構造的特徴は、加熱、機械的ストレッチ、有機溶媒、例えばメタノール、エタノールへの浸漬および水蒸気中での硬化の処理により、ランダムコイルからβシートの形態へと変換され得る。絹フィブロインはまた、高濃度フィブロイン溶液を用いることによってβシートを形成するよう誘導され得る。本明細書に記載される局面のいくつかの態様において、タンパク質は、パークリンperculin、アブダクチン、フィブリン、フィブロイン、エラスチン、レシリン、フィブロネクチン、フィブリノゲン、ケラチン、チチン、コラーゲン、アクチン、Arp23、コロニン、ジストロフィン、FtsZ、ミオシン、スペクトリン、タウタンパク質、チューブリン、Fスポンジン、ピカチュリン、それらのタンパク質断片、合成ペプチド、タンパク質の遺伝子発現部分、断片およびそれらの任意の組み合わせからなる群より選択される。複合材料の特徴は、絹タンパク質以外もしくは絹様タンパク質以外のタンパク質、タンパク質の混合物を使用することによって、およびまたはタンパク質層に非タンパク質分子を組み込むことによって、調整すること、例えば強化することができる。例えば、弾性を増加させるために、エラスチンまたはレシリンを、タンパク質層において使用することができるか、または、炭水化物層およびもしくはタンパク質層に添加することができる。同様に、鉱化を向上させるために、パールシンをタンパク質層において使用することができるか、または、炭水化物層およびもしくはタンパク質層に添加することができる。本明細書に記載される局面のいくつかの態様において、複合材料は、複合材料の炭水化物層またはタンパク質層の少なくとも一方の層中に、カーボンファイバー、カーボンナノチューブ、ガラスファイバー、低分子、ポリマー、タンパク質、ペプチド、ペプチド模倣体、核酸、有機化合物、無機化合物、結晶性化合物、生物学的化合物、生物活性化合物、生物活性を有する化合物、および生物学的、薬学的または治療的な作用物質、ならびにそれらの任意の組み合わせからなる群より選択される分子を含む。複合材料の合成本発明の複合材料は、適切な表面上に炭水化物層とタンパク質層を交互に調製することによって調製され得る。炭水化物ベースの基材、例えばフィルムは最初に、炭水化物溶液例えば、炭水化物ポリマー溶液を乾燥させることによって調製し得る。いくつかの態様において、炭水化物ベースの基材は、酸性溶液に含まれる。いくつかの例示的な酸には、イタコン酸、ポリイタコン酸、アコニット酸、尿酸、グルクロン酸、ギ酸、酢酸、トリクロロ酢酸、プロピオン酸、ブタン酸、4クロロブタン酸、3クロロブタン酸、2ブロモブタン酸、2クロロブタン酸、亜塩素酸、次亜塩素酸、クエン酸、グルコン酸、乳酸、シュウ酸、酒石酸、アスコルビン酸、メルドラム酸、フッ化水素酸、シアン化水素酸、硫化水素、オルトリン酸、亜硫酸、炭酸、弱塩基の共役酸が含まれるが、これらに限定されない。限定されることはないが、溶液中の酸濃度は、約01wv~約10wvの範囲であり得る。いくつかの態様において、溶液は、約1wv~約2wvの酸を含む。いくつかの態様において、酸は、25°Cで102未満の酸解離定数Kaを有する弱酸である。いくつかの態様において、酸は、酢酸である。調製された炭水化物基材は、洗浄、さらに修飾およびまたは中和され得る。調製された基材の仕様に依存して、酸性または塩基性の溶液が、基材の修飾およびまたは中和に使用され得る。例示的な塩基には、水酸化ナトリウム、水酸化アンモニウム、水酸化カリウム、水酸化カルシウム、水酸化マグネシウム、水酸化バリウム、水酸化ストロンチウム、水酸化リチウム、水酸化ルビジウム、炭酸ナトリウムおよびアンモニアが含まれるが、これらに限定されない。限定されることはないが、中和溶液中の塩基濃度は、約01wv~約10wvの範囲であり得る。いくつかの態様において、溶液は、約4wv~約6wvの塩基を含む。いくつかの態様において、中和溶液は、pH緩衝液、例えば高pH炭酸緩衝液である。高pH緩衝液は、pHが7、8、9、10、11もしくは12であるかまたはそれより高い緩衝液を意味する。必要な場合、炭水化物基材からあらゆる残留水分子を、その目的のために当業者に公知の方法を用いて除去することができる。例えば、フィルムは、有機溶媒、例えばアルコール、例えばメタノール、エタノール等で洗浄され得る。さらに、炭水化物フィルムを調製する方法は、当技術分野で周知であり、かつそのようなフィルムを調製するのに使用することができる。例えば、その内容が参照により本明細書に組み入れられる、ItoRandMatsuoYEdsHandbookofCarbohydratePolymersDevelopmentPropertiesandApplicationsNovaSciencePubIncおよびRichertetalLangmuir2044858を参照のこと。炭水化物基材は、次いで、それをタンパク質溶液に浸漬することによって、タンパク質の層でコーティングされ得る。あるいは、炭水化物基材は、それにタンパク質溶液の層を堆積することによって、タンパク質の層でコーティングされ得る。通常、任意のタンパク質対炭水化物比、例えば重量比またはモル比が、複合材料の全体構成を調整するのに使用され得る。いくつかの態様において、炭水化物対タンパク質比は、101~110である。いくつかの態様において、炭水化物対タンパク質比は、51~15、251~125、1151~1115である。いくつかの態様において、その比は、115~125である。いくつかの態様において、その比は、12である。その比は、各層の形成のために溶液に添加された炭水化物およびタンパク質の乾燥重量またはモル量に基づくものであり得る。概して、炭水化物溶液は、約1wv~約50wvの炭水化物ポリマーを含む。いくつかの態様において、炭水化物溶液は、約1wv~約25wvの炭水化物を含む。いくつかの態様において、炭水化物溶液は、約2wv~約6wvの炭水化物を含む。理論に拘束されることを望まないが、いくつかの態様においては、高濃度炭水化物溶液が使用される。例えば、いくつかの態様において、炭水化物溶液は、約50wv~約95wvの炭水化物を含む。いくつかの態様において、炭水化物溶液は、約75wv~約85wvの炭水化物を含む。炭水化物溶液と同様、タンパク質溶液は、約1wv~約50wvのタンパク質を含む。いくつかの態様において、タンパク質溶液は、約1wv~約25wvのタンパク質を含む。いくつかの態様において、タンパク質溶液は、約2wv~約6wvのタンパク質を含む。タンパク質層は、任意で、そのタンパク質構造の変化、例えば繊維性から結晶性へ、αヘリカルからβシートへおよびこれらの逆、を誘導するよう処理することができる。例えば、タンパク質層は、結晶構造の形成を誘導するよう処理することができる。いくつかの態様において、タンパク質層は、βシートまたは類似構造の形成を誘導するよう処理することができる。いくつかの態様において、タンパク質層は、β転移を誘導するよう処理される。タンパク質構造の変化を誘導する例示的な方法には、高濃度タンパク質溶液の使用、加熱、凍結、機械的ストレッチ、圧力、有機溶媒、例えばエタノール、メタノールを用いる浸漬または洗浄、および水蒸気中での硬化が含まれるが、これらに限定されない。タンパク質層自体は、層単位で構築することができる。例えば、炭水化物基材を、第1のタンパク質層でコーティングすることができる。そのようにコーティングされた炭水化物を、その後に、第2の同一タンパク質または異なるタンパク質の層でコーティングすることができる。このプロセスは、タンパク質層が全体として適切な厚みに達するまで繰り返すことができる。各タンパク質のコーティングの後、タンパク質層を、任意で、上記のとおり、タンパク質構造の変化を誘導するよう処理することができる。概して、複合材料は、約1~約500μmの厚みを有する。いくつかの態様において、複合材料は、約1~約250μm、約1~約150μm、約1~約100μm、約1~約75、約1~約50μm、約1~約25μm、約1~約20μm、約1~約15μm、約1~約10μmまたは約1~約5μmの厚みを有する。複合材料中の炭水化物およびタンパク質層の各々の厚みは、独立して、数オングストローム~数ミリメートル、例えば、約1Å~約5mmの範囲であり得る。いくつかの態様において、各炭水化物層の厚みは、独立して、約1~約250μmの範囲であり得る。いくつかの態様において、各炭水化物層の厚みは、独立して、約1~約100μm、約1~約75μm、約1~約50μm、約1~約40μm、約1~約30μm、約1~約25μm、約1~約20μm、約1~約15μm、約1~約10μmおよび約1~約5μmからなる群より選択される。いくつかの態様においては、すべての炭水化物層が、同じ厚みを有する。いくつかの態様においては、少なくとも2つの炭水化物層が、異なる厚みを有する。同様に、複合材料中のタンパク質層の厚みもまた、独立して、数オングストローム~数ミリメートル、例えば、約1Å~約5mmの範囲であり得る。いくつかの態様において、各タンパク質層の厚みは、独立して、約1~約250μmである。いくつかの態様において、各タンパク質層の厚みは、独立して、約1~約100μm、約1~約75μm、約1~約50μm、約1~約40μm、約1~約30μm、約1~約25μm、約1~約20μm、約1~約15μm、約1~約10μmおよび約1~約5μmからなる群より選択される。いくつかの態様においては、すべてのタンパク質層が、同じ厚みを有する。いくつかの態様においては、少なくとも2つのタンパク質層が、異なる厚みを有する。いくつかの態様において、タンパク質層の厚みは、炭水化物層の厚みの約01×~約5×である。いくつかの態様において、タンパク質層の厚みは、複合材料の炭水化物層の厚みの約025×、約05×、約075×、約1×、約125×、約15×、約175×、約2×、約25×または約5×である。いくつかの態様においては、複合材料のすべての層が、同じ厚みを有する。いくつかの態様においては、複合材料の少なくとも2つの層が、異なる厚みを有する。異なる厚みを有する少なくとも2つの層は、同じ構成成分の層例えば、炭水化物層もしくはタンパク質層または少なくとも1つの炭水化物層および少なくとも1つのタンパク質層であり得る。1つの非限定的な例において、複合材料は、キトサンフィルムを調製することによって形成される。キトサンフィルムは、酸、例えば酢酸中のキトサン溶液を乾燥させ、かつそのフィルムを、例えばNaOHを用いて中和することによって調製することができる。キトサンフィルムは、任意で、例えば分子間水分子の遊離を促進するメタノールを用いて脱水される。得られる乾燥キトサンフィルムは、水和性が低く、脆性が高くなり得る。しかし、キトサンフィルムとタンパク質、例えばフィブロインのコーティングを、例えばキトサンフィルムをフィブロイン水溶液に浸漬し得られる複合材料を乾燥させることにより、組み合わせることで、有意に改善された強度特性を有する複合積層フィルムが生成される。本発明の1つの態様にしたがい、キトサンフィルムがフィブロインと、およそ11~41好ましくは215~21wwの範囲内のフィブロイン:キトサン比で組み合わされる場合、得られる複合材料は、キトサン単体よりも有意に高い強度特性を示す。本発明の代替の態様にしたがい、複合材料は、中間分子量キトサンから製造することができる。中間分子量および高い脱アセチル化度を有するキトサン材料SigmaAldrichは、1vv酢酸中に2wvで溶解し得る。得られる溶液6mlを9cm径ペトリ皿に注ぎ、その溶媒を37°Cで蒸発させることができる。プロトン化されたアミノ基を中和し、さらなる溶解を避けるために、得られるフィルムを、5~15分の時間、例えば10分間、NaOH4wv中に浸漬することができる。残留するNaOHを除去するために、得られるキトサンフィルムを、脱イオンDI水中で十分に洗浄し、その後に、任意で、37°Cで乾燥させることができる。キトサンの最終的な厚みは、7~13μmの範囲内、例えば10μmであり得る。キトサンフィブロイン積層複合材の製造:本発明の1つの態様にしたがい、タンパク質層を形成するために、MielkesFiberArtsUSAから入手可能な既にセリシン除去されたボンビックスモリ由来絹が使用される。この絹をDI水中で数回洗浄した後に、80のLiBr中に10wvとなるよう、60°Cで6時間、溶解させることができる。溶解した絹は、12~14kDaの分子量カットオフを有する透析チューブVWRScientificUSAにおいて水に対して透析することができる。透析は、一定間隔で水を交換しつつ、3、4または5日間実施することができる。フィブロインの最終濃度は、秤量XS205MettlerToledoUSAにより測定することができる。得られるフィブロイン濃度は、2~6の範囲内、例えば約4wvであり得る。水性絹フィブロイン溶液を作製する代替の方法は、参照により本明細書に組み入れられる、ConcentratedAqueousSilkFibroinSolutionandUseThereofという表題のWIPO公開番号WO2005012606に詳細に記載されている。フィブロイン溶液を、9cm径のペトリ皿の底面に固定したキトサンフィルム上に堆積し、かつ37°Cで乾燥させることができる。得られる複合フィルムは、タンパク質のβ転移のためにおよびさらなる溶解を防ぐために、25~35分間、例えば30分間、メタノール中に浸漬することができ、かつこれをDI水で洗浄することができる。他の態様において、β転移は、アルコール、有機溶媒、水溶液、圧力の印加およびまたは熱の印加を含むその他の誘導因子によって、誘導することもできる。図1Aおよび1Bは、本発明にしたがう複合材料の試料を示す。図1Aは、キトサンフィルム青色をフィブロイン層緑色に結合している、本発明の1つの態様にしたがう複合材料の図を示しており、これは、天然の積層構造を模倣し、昆虫のキューティクルおよび甲殻類の外骨格をそれらの新規の機械的特性と共に提供するものである。図1Bは、複合積層材料の画像を示しており、この実施例では薄い15μm透明なフィルムであるバーは23cm。マイクロトポグラフィー本発明の態様にしたがい、得られる複合フィルムの予め規定されたマイクロトポグラフィーは、タンパク質溶液をポリジメトキシシランPDMS鋳型構造化されたシリコン表面上でのポリマーのキャスティングにより製造されたものと平面的な炭水化物層またはフィルムの間でキャスティングすることによって形成することができる。複合材料は、その後、タンパク質構造の変化、例えば、繊維性から結晶性へ、αヘリカルからβシートへおよびこれらの逆、を誘導するよう処理される。例えば、タンパク質層は、結晶構造の形成を誘導するよう処理することができる。いくつかの態様において、タンパク質層は、βシートまたは類似構造の形成を誘導するよう処理することができる。いくつかの態様において、タンパク質層は、β転移を誘導するよう処理される。複合材料は、乾燥させ、鋳型から剥がすことができる。非限定的な例において、得られる複合フィルムの予め規定されたマイクロトポグラフィーは、フィブロイン溶液をポリジメトキシシランPDMS鋳型構造化されたシリコン表面上でのポリマーのキャスティングにより製造されたものと平面的なキトサンフィルムの間でキャスティングすることによって形成することができる。水分は37°Cで数時間かけて蒸発させることができ、複合材料を鋳型から剥がすことができる。非構造化複合材料の場合と同様、試料をβ転換させるためにメタノール処理し、かつDI水で洗浄した。本発明の態様にしたがい、得られる複合フィルムのマイクロトポグラフィーは、構造化された炭水化物フィルム上にタンパク質を堆積することによって生成することができる。炭水化物フィルムは、既知の方法によって、例えば、炭水化物の溶液をPDMS鋳型上で乾燥させることによって、構造化させることができる。構造化された炭水化物フィルムは、その後、本発明にしたがう構造化された複合材料を製造するため、本明細書に記載されるとおりにさらに処理することができる。1つの非限定的な例において、得られる複合フィルムのマイクロトポグラフィーは、構造化されたキトサンフィルム上にフィブロインタンパク質を堆積することによって生成することができる。キトサンフィルムは、既知の方法によって、例えば、溶液中のキトサンをPDMS鋳型上で乾燥させることによって、構造化させることができる。構造化されたキトサンは、本発明にしたがう構造化された複合材料を製造するため、本明細書に記載されるとおりにさらに処理することができる。図3は、本発明の態様にしたがうキャスティングを示している。図3Aは、構造化されたキトサンフィルム上にタンパク質相を堆積することによって本発明にしたがい形成された複合材料のトポグラフィーを示すバー100μm。図3Bは、表面の一部が構造化され表面の一部が構造化されていない本発明にしたがう複合材料のチューブを示す。白色の矢印は、タンパク質層上の開口部を指し示しており、その開口部を通してその下のキトサン層が見えるバー1mm。図3Cは、フィブロイン上に構造化された表面が形成された、本発明の態様にしたがい形成された複合材料のトポグラフィーを示すバー50μm。図3Dは、図3Cの構造化された表面をより詳細に示している。壁面の水平方向の帯は、鋳型のディープ反応性イオンエッチングマークの複製であるバー5μm。図3Eは、本発明の態様にしたがい形成された多層複合キトサンフィブロイン材料の複数の層のSEM画像を示す。線の間の数字は、3つの異なるキトサン層を表すバー50μm。応力ひずみの測定乾燥させた複合材料の試料を15cm幅8cm長の細片に切断し、Instron3342500NInstronUSAを用いて試験した。試料の厚みは、顕微鏡AxioObserverZeissGermanyを用いて、そのフィルムの異なる5点の平均として測定した。厚みの測定はまた、SEM分析に供した試料において裏付けをとった。図1Cは、本発明にしたがう複合材料と個々の構成成分を対比する応力ひずみ曲線を示す。示されているとおり、本明細書でシュリルクと呼ばれている12比の複合キトサンフィブロイン積層材料の強度は、キトサンまたは共に液相中にあるキトサンとフィブロインを混合することによって製造された非積層キトサンフィブロインブレンドよりもずっと高い。フィブロインフィルムは、非常に脆くデータは図1Cに示されていない、314MPaという低い破壊強さを有する図1Cに示されている。図1Dは、複合シュリルク材料および構成成分の材料の靭性係数および破断点を示す。示されているとおり、複合積層シュリルク材料の靭性係数および破断点は両方とも、キトサン、フィブロインまたは非構造化キトサンフィブロインブレンドのいずれよりもずっと高い。図2Aは、複合積層材料中のキトサン対フィブロイン比に関しての強度特性を示す。図2Aは、キトサン対フィブロイン比が12の場合に、複合材料の破壊強さが、キトサン単体の破壊強さよりも有意に高いことを示している。図2Bは、積層複合材内のキトサンフィブロイン接触面のSEM画像を示す。上記のとおり、本発明にしたがい製造された複合材料は、ブレンドと同じ構成成分および量を有するが、天然の構造例えば、昆虫のキューティクルにおけるそれを模倣している複合材料は、ほぼ10倍の強度である。さらに、驚くべきことに、特定構成のシュリルク複合積層材料におけるキトサンおよびフィブロインの組み合わせは、最も強い構成成分すなわち、キトサンのほぼ2倍の強度である。各材料が破断前に吸収することができる単位体積あたりのエネルギーすなわち、靭性係数、図1Dは、本発明にしたがうキチンタンパク質複合材の予想外の特性をさらに説明している。キトサンに極めて脆い材料、例えばフィブロインを添加するとキトサンよりも弱いがフィブロインよりも強い材料例えば、ブレンドが生じることは予測できる可能性があるが、得られるシュリルク複合積層材料は、破断前にキトサンよりも15倍多くのエネルギーを吸収する。したがって、複合材料は、破断前に、構成要素の炭水化物のフィルムよりも少なくとも12倍、少なくとも13倍、少なくとも14倍、少なくとも15倍、少なくとも2倍、少なくとも3倍、少なくとも4倍、少なくとも5倍、少なくとも10倍、少なくとも50倍、少なくとも100倍多くのエネルギーを吸収し得る。一般的な材料と比較すると、複合材料の120MPaという極限強さは、ナイロンのそれの2倍であり、アルミニウムに匹敵するものである。しかし、この複合材料の密度はおよそ146gcm3なので、キトサンフィブロイン複合シュリルク材料は、アルミニウム合金およびその等価物と同等の機械的特徴を示すが、その重量は半分である。さらに、シュリルクは、生体適合性かつ生分解性であり;特定の構成においては、光学的に透明でもある。したがって、複合材料は、構成要素の炭水化物もしくはタンパク質単体またはそのブレンドから形成される材料よりも少なくとも12倍、少なくとも13倍、少なくとも14倍、少なくとも15倍、少なくとも2倍、少なくとも3倍、少なくとも4倍、少なくとも5倍、少なくとも10倍、少なくとも50倍、少なくとも100倍またはそれ以上の強度を有し得る。いくつかの態様において、複合材料は、少なくとも5MPa、少なくとも10MPa、少なくとも20MPa、少なくとも30MPa、少なくとも40MPa、少なくとも50MPa、少なくとも60MPa、少なくとも70MPa、少なくとも80MPa、少なくとも90MPa、少なくとも100MPaまたはそれ以上の強度を有する。シュリルクにおいて、複合材の最大強度は、キトサン:フィブロインの重量比がおよそ12の場合に達成される図2A。一定の限度を超えてタンパク質の量を増加させてもその結合効果を強化するとは考えられず;さらに、12比を超えてタンパク質を増加させるとその設計の効果が打ち消され、機械的にフィブロインに近い材料が生じることが観察された。フィブロインキトサン接触面のSEM画像図2Bにおいて、その境界は、それらの材料の異なる電気的特性によって明確に画定されるが、それ以外に区別する証拠はなく、このことから両構成成分の高い化学的親和性が確認される。複合材料はタンパク質層でコーティングされた炭水化物フィルムに関して議論されているが、炭水化物層はフィルム以外の形態でもあり得る。したがって、いくつかの態様において、炭水化物層は、発泡体、スポンジ、繊維、メッシュまたはナノスケール構造物の形態であり得る。本発明の態様にしたがう複合材料は、炭水化物溶液を乾燥させる際にこれに気泡を注入することによって、または発泡体もしくはスポンジの形成後に溶解し得る浸出性物質例えば、塩の結晶を使用することによって、発泡体様またはスポンジ様材料として製造することができる。あるいは、発泡体またはスポンジ構造物は、炭水化物溶液を凍結乾燥することによって形成することができる。溶媒の昇華は、発泡体またはスポンジの多孔質構造を生成する気泡の核となる。孔のサイズを制御する方法は多数存在する。例えば、孔のサイズは、凍結乾燥時の温度を制御する、溶媒濃度を変える等により制御することができる。その後、形成された炭水化物発泡体またはスポンジを、タンパク質の溶液に浸漬してまたはそうでなければタンパク質溶液でコーティングして、発泡体様またはスポンジ様構造の複合体を作製することができる。限定されることはないが、炭水化物ベースの発泡体またはスポンジの一部のみまたはすべてが、タンパク質でコーティングされ得る。多孔質の炭水化物材料の形成に関するさらなる情報は、例えば、MadihallySVandMatthewHWTPorousChitosanscaffoldsfortissueengineeringBiomaterials2011331142およびXuHHKandSimonCGFastsettingcalciumphosphateChitosanscaffoldmechanicalpropertiesandbiocompatibilityBiomaterials2613371348において見出すことができ、両文献の内容は参照により本明細書に組み入れられる。発泡体の形成に関する別の興味深い選択肢は、固形材料に対する高圧CO2すなわち、超臨界CO2の使用である。これは、ほとんどの場合、圧力を、通常は20Barの範囲に増加させ、分子構造内にCO2を導入することによるものである。その圧力に達した場合、CO2は、材料のキャビテーションを引き起こす。この方法は評価が高まっており、グリーンgreenと考えられている。得られる発泡体またはスポンジは、発泡体またはスポンジ構造の複合材料を結晶性物質、例えば炭酸カルシウム、の過飽和溶液に浸漬しかつその表面上および空洞内で結晶を形成させることで結晶性物質を導入することによって、鉱化させることができる。非限定的な例において、本発明の態様にしたがう複合材料は、キトサン溶液を乾燥させる際にこれに気泡を注入することによって、または発泡体もしくはスポンジの形成後に溶解し得る浸出性物質例えば、塩の結晶を使用することによって、発泡体様またはスポンジ様材料として製造することができる。本発明の態様にしたがい、キトサン発泡体スポンジを、フィブロイン溶液に浸漬してまたそうでなければフィブロイン溶液でコーティングして、発泡体様構造の複合材料を作製することができる。得られる発泡体は、結晶性物質を導入することによって、例えば、発泡体構造の複合材料を炭酸カルシウムの過飽和水溶液に浸漬しかつ発泡体の表面上および空洞内で結晶を形成させることで炭酸カルシウムを導入することによって、鉱化させることができる。本発明の1つの態様においては、任意の多量のCaCO3を水に溶解し、これを1~3日間、20psiのCO2に供する。圧力を解放した後、溶解していないCaCO3を除去するために、得られる液体をろ過する。溶液が室温に戻った後に、キトサン発泡体またはスポンジまたはフィルムをCaCO3溶液に浸漬することができる。別の非限定的な例において、発泡体またはスポンジ構造物は、溶液中に溶解させたキトサンを凍結乾燥することによって形成することができる。溶媒の昇華は、発泡体またはスポンジの多孔質構造を生成する気泡の核となる。孔のサイズを制御する方法は多数存在する。例えば、孔のサイズは、凍結乾燥時の温度を制御することによって制御することができる。あるいは、孔のサイズは、溶媒の濃度を変えることによって制御することができる。図5および6に示される構造物では、キトサンフィルムの調製には2の酢酸溶液を使用したのに対して、キトサンを1の酢酸溶液に溶解させた。多孔質基材材料の形成に関するさらなる情報は、MadihallySVandHWTMatthewPorousChitosanscaffoldsfortissueengineeringBiomaterials199920p11331142およびXuHHKandCGSimonFastsettingcalciumphosphateChitosanscaffoldmechanicalpropertiesandbiocompatibilityBiomaterials200526p13371348において見出すことができ、両文献は参照により本明細書に組み入れられる。図5は、本発明にしたがい発泡体として製造された複合材料の試料を、円筒形の形態のキトサンベースの発泡体構造物と並べて示している。図6Aおよび6Bは、鉱化させた発泡体複合材料構造物を示す。図6Bは、図6Aの差し込み図の拡大像を示しており、同構造物の開孔をはっきりと確認することができる。本発明の態様にしたがい、炭水化物は、エレクトロスピニングによって、つまり電荷を用いて炭水化物溶液から炭水化物ポリマーの繊維を生成することによって、繊維にすることができる。例えば、炭水化物の繊維は、炭水化物の溶液を第2の溶液に注入して炭水化物を凝固させることによって、形成することができる。凝固物はその後、繊維の直径を制御するため、小口径の開口部を通して押し出すことができる。例えば、炭水化物の酸溶液を塩基性溶液に注入することができるか、またはその逆を行うことができる。あるいは、凝固は、溶液の塩濃度を調整することによって、化学的およびまたは機械的手段、例えば圧力、加熱または冷却、振盪等によって、誘導することができる。繊維の形成に関するさらなる情報は、例えば、DuanBCDongXYuanetalElectrospinningofchitosansolutionsinaceticacidwithpolyJournalofBiomaterialsSciencePolymerEdition15797811およびOhkawaKDChaHKimetalElectrospinningofChitosanMacromolecularRapidCommunications2516001605において見出すことができ、両文献は参照により本明細書に組み入れられる。本発明の代替の態様において、炭水化物は、参照により本明細書に組み入れられるNanofiberassemblybyrotaryjetspinningBadrossamayMRMcllweeHAGossJAParkerKKNanoLett2010Jun91022576に記載されるロータリージェットスピニングによって繊維にすることができる。非限定的な例において、キトサンは、エレクトロスピニングによって、つまり、電荷を用いてキトサン溶液からキトサンの繊維を生成することによって、繊維にすることができる。本発明の1つの態様にしたがい、繊維性のキトサンは、キトサンの酸例えば、酢酸溶液を塩基性溶液例えば、NaOHに注入することによって、形成することができる。キトサンは塩基性溶液との接触により凝固し、キトサンの繊維を生成する。凝固物は、繊維の直径を制御するため、小口径の開口部を通して押し出すことができる。あるいは、その他の繊維押し出し法、例えばロータリージェットスピニング、が用いられ得る例えば、MohammadRezaBadrossamayHollyAliceMcllweeJosueAGossKevinKitParkerNanofiberAssemblybyRotaryJetSpinningNanoLett201010pp22572261。本発明にしたがい、炭水化物層は、ナノスケールで規定されたトポグラフィーを有するように形成することができる。その後、この規定されたナノスケールトポグラフィー上に、タンパク質相を適用することができる。理論に拘束されることを望まないが、等方性の堆積およびこのトポグラフィーによって導入される物理的効果例えば、毛細管現象は、画定された領域における構造を崩壊させる。例えば、キトサンは、ナノスケールで規定されたトポグラフィーを有するように形成することができ、この構造化されたキトサンフィルム上にタンパク質相を適用することができる。結果図3A、これはBおよびCと同じトポグラフィーであるは、等方性の堆積およびこのトポグラフィーによって導入される物理的効果例えば、毛細管現象が、非常に低いフィブロイン濃度の場合さえ、画定された領域における構造を崩壊させることを示している。タンパク質も、ポリマーキャスティングによりマイクロ構造物を製造するために使用することができる。したがって、マイクロ構造物は、予め形成されたマイクロ構造物表面においてタンパク質層をキャスティングすることによって形成することができる。さらに、得られる複合材料は、その複合材料を適切な形状表面において乾燥させることによって、2次的形状でキャスティングすることができる。例えば、複合材料は、その複合材料を円形固定具表面またはチューブ表面において乾燥させることによって、チューブ状にキャスティングすることができる。複合材料を、その限局的領域または全体のいずれかにおける水への曝露によって柔軟にし、次いでこれを型枠表面または固定具表面に置いて乾燥させ、2次的形状を与えることができる。一部の領域を水和から保護して例えば、撥水性ワックス材料のパターンを複合材料の表面上にマイクロコンタクトプリントすることによって、他の領域でそれを可能にすることによって、同じ複合積層材料は、可変の物性を示すように、例えば、より多い吸水およびより少ない吸収それぞれに基づく柔軟性のより高い領域およびより低い領域を示すように、作製することができる。理論に拘束されることを望まないが、これは、節足動物の外骨格がその可変の機械的特性を獲得するメカニズムを模倣するものである。フィブロインも、ポリマーキャスティングによるマイクロ構造物の製造のための良い材料となる。本発明の態様にしたがい、マイクロ構造物は、図3CおよびDに示されるとおり、タンパク質層をキャスティングすることによって形成することができる。さらに、得られる複合材料は、その複合材料を円形固定具表面またはチューブ表面において乾燥させることによって、2次的形状、例えばチューブ状図3Bにキャスティングすることができる。あるいは、複合材料を、その限局的領域または全体のいずれかにおける水への曝露によって柔軟にし、次いでこれを型枠表面または固定具表面に置いて乾燥させ、2次的形状を与えることができる。一部の領域を水和から保護して例えば、撥水性ワックス材料のパターンをシュリルクの表面上にマイクロコンタクトプリントすることによって、他の領域でそれを可能にすることによって、同じ複合積層材料は、可変の物性を示すように、例えば、より多い吸水およびより少ない吸収それぞれに基づく柔軟性のより高い領域およびより低い領域を示すように、作製されることができる。これは、節足動物の外骨格がその可変の機械的特性を獲得するメカニズムを模倣するものである。本発明にしたがい、構成成分間の親和性を用いて、別々の複合材料の層または構造化された構成成分を、それらをタンパク質、例えばフィブロインで糊着gluingすることによってひとつにすることができる。このプロセスにより、多層複合材料を構築し、複雑な三次元生体適合性構造物を製造することができる。いくつかの態様において、炭水化物成分は、炭水化物成分の脱水された領域または全表面にタンパク質を適用し、次いで、タンパク質構造を変化させることによって、例えばβ転換させることによって、糊着してひとつにすることができる。したがって、本発明の態様において、フィブロインを、キトサン構造物の糊着に使用することができる。この態様において、キトサン成分は、キトサン成分の脱水された領域または全表面にフィブロインを適用し、任意でこのタンパク質を例えばアルコールの適用、圧力の印加または熱の印加によりβ転換させることによって、糊着してひとつにすることができる。本発明の態様にしたがい、第1の炭水化物層に接合された第1のタンパク質層を有する第1の複合材料層を、低濃度のタンパク質溶液糊着溶液を用いて糊着することによって、第2の炭水化物層に接合された第2のタンパク質層を有する第2の複合材料層に接合することができる。いくつかの態様において、糊着溶液は、12未満の炭水化物対タンパク質比を提供する。いくつかの態様において、糊着溶液は、<4wvのタンパク質を含む。2つの複合材料層をプレスによってひとつにし、かつ気泡を、例えばストレートエッジまたはスキージを用いて除去することで、炭水化物層の間に実質的に均一なタンパク質層を提供することができる。得られる多層複合材料は、例えば37°Cで乾燥することができる。異なるタイプの追加材料を糊層に追加し例えば、カーボンファイバー、カーボンナノチューブまたはその他の高強度の材料、粒子もしくは繊維、積層材料の物性をさらに向上させることまたは望ましい挙動を最適化することができる。非限定的な例において、第1のキトサン層に接合された第1のフィブロイン層を有する第1の複合材料層を、21未満のフィブロイン対キトサン比を提供する低濃度<4wvのフィブロイン溶液を用いて糊着することによって、第2のキトサン層に接合された第2のフィブロイン層を有する第2の複合材料層に接合することができる。2つの複合材料層をプレスによってひとつにし、かつ気泡を、例えばストレートエッジまたはスキージを用いて除去することで、キトサン層の間に実質的に均一なフィブロイン層を提供することができる。得られる多層複合材料は、例えば37Cで乾燥することができる。図3Eは、多層複合材料のSEM断面画像を示す。得られる構造物は、単層の複合材料フィルムの機械的特徴極限強さ1167±123MPaを有する。上記のとおり、異なるタイプの追加材料を糊層に追加し例えば、カーボンファイバー、カーボンナノチューブまたはその他の高強度の材料、粒子もしくは繊維、積層材料の物性をさらに向上させるまたは望ましい挙動を最適化することができる。シュリルクの組成:キトサンタンパク質水キトサンの厚みが一定でフィブロインの量が異なる一辺2cmの正方形のキトサンタンパク質複合材料の試料を秤量し、その後に37°CのDI水中に24時間浸漬した。図2Cの線形近似は、両方の相が独立しており、複合材料試料の最終重量が、WwetWcsAcsWfibAfibiによって与えられ、式中、Wwetは水和させた複合材料の重量であり、WcsおよびWfibは、それぞれ、試料中のキトサンおよびフィブロインの乾燥重量であり、かつAcsおよびAfibはそれらに関連する水分吸収であるという仮定の下で行った。本発明者らはまた、複合材料の柔軟性を水分によって調整できることを見い出した。さらに、複合材料は、その含水量を調整することによって、日焼けtanningや組成等の他の因子から独立して、非常に堅い材料乾燥時から柔軟なエラストマーまで可逆的に変化させることができる。図2Cは、キトサンタンパク質複合材料による水分の吸収を示しており、水飽和した試料の重量のグラフがキトサンフィブロイン比に対して表示されている。水飽和は、表面積ではなく体積に依存的であり、試料の最終重量は、両材料層の個々の水分取り込みの和に非常によく一致しておりR2099;このことは、水分の取り込みが、その接触面での構成成分間の相互作用に非依存的であることを示している。キトサン相の水分吸収はフィブロインのそれよりも23倍大きいので、キトサンが多い試料はより多くの水分を含み、その平衡状態の量は他の2つの構成成分の濃度に直接的に関連する。したがって、本明細書に記載される局面のいくつかの態様において、複合材料は、水和される。本明細書で使用される場合、複合材料に関する水和という用語は、その複合材料が水分を含むことを表す。したがって、いくつかの態様において、複合材料は水和され、約5~約95の水分を含む。水和された複合材料の含水量は、水和された複合材料の総重量に対する複合材料中の水分の重量の比に基づくものであり得る。あるいは、水和された複合材料の含水量は、水和前の複合材料の重量に対する複合材料中の水分の重量の比に基づくものであり得る。いくつかの態様において、複合材料の含水量は、複合材料中の炭水化物またはタンパク質の総量を参照するものである。複合材料の水飽和は、その複合材料の極限強さを、乾燥複合材料の極限強さと比較して、少なくとも10、少なくとも20、少なくとも30、少なくとも40、少なくとも50、少なくとも60、少なくとも70、少なくとも80、少なくとも90、少なくとも95、少なくとも1分の1、少なくとも5分の1、少なくとも10分の1、少なくとも20分の1、少なくとも30分の1、少なくとも40分の1、少なくとも50分の1、少なくとも100分の1、またはそれ以下まで減少させ得る。本発明者らはまた、水飽和した複合材料と乾燥させた対応物の間の有意な違いは前者の均質化にあり;それらの間に機械的な有意差はないことを見い出した。理論に拘束されることを望まないが、水分のために導入される変化が、他の種の相互作用を打ち消している。さらに、複合材料、炭水化物およびタンパク質の水和フィルムの機械的特徴には目立った違いはない。ここでも理論に拘束されることを望まないが、複合材料の傑出した機械的特徴は、その構成成分の異なる機械的特徴に起因するものである。1つの非限定的な例において、キトサンフィブロイン複合材料の水飽和は、極限強さを平均値35Mpaまで減少させ、これは乾燥材料で得られるものの30分の1よりも低い。しかし、その降伏前に吸収されるエネルギーは、2分の1に減少するのみであり;残りのエネルギーは、図2Dに示されるとおり、乾燥時の複合材料の27に対してその元のサイズの最大23の終局ひずみという弾性の有意な増加として保存される。IRスペクトルIRスペクトルを、4000~500cm1の間で2cm1の解像度で取得しVertex70BrukerGermany、これをEssentialFTIROperantLLCUSAを用いて分析した。複合材料中のフィブロインのFTIRデータは、フーリエ変換前にキトサンフィルムのシングルビームスペクトルをバックグラウンドシグナルとして用いて取得した。分子的観点から、キチンは通常、各モノマーの1つのヒドロキシル基がアセチルアミン基で置換されているセルロースと呼ばれる。図4は、キトサンフィルムのFTIR分析を示しており、キチンの不完全な脱アセチル化を示す、アミドのCOストレッチの特徴的な吸収アミドI、1658cm1が確認される。グルコサミン残基あたりのアセチル基の比率すなわち、アセチル化度は、メチル基バンド1379cm1のロッキングの両側の吸収バンドの相対強度として算出され、これらは、図4に示されるとおり、1321および1417cm1に位置する。これらの実験において分析されたキトサンでは、203±07のグルコサミン基がアセチル化されていた。図4Bに示されるとおり、複合シュリルク材料キトサン対フィブロイン比12は、キトサン図4A、黒色とフィブロイン図4C、黒色を足したものに非常によく似たIR吸収スペクトルを示す。キトサンと比べてアミンIIバンドがシフトしており1562から1536cm1へ、これはフィブロイン層が非常に薄い場合でさえ見られる。このバンドは、アミドおよびアミン由来のNHベンディングモードとCNストレッチングモードの混在に関連する。したがって、両相間の中心的な相互作用は、キチンキトサン糖環の2位の窒素原子によって生じると考えられる。本明細書に示されるとおり、複合材料における異なる構成成分間の相互作用は、接触面に限定されると考えられ、その新しい結合は、バルク材料のシグナルによってスクリーニングされる。この新しい分子結合を詳細に調査するため、キトサンフィルムによって生じたシングルビームスペクトルをバックグランドとする複合材料中のフィブロインのスペクトルを図4Cに灰色で示す。純粋なフィブロインフィルムとの比較から、3454cm1付近の領域遊離のNHのストレッチングに見かけ上の目減りがあることが確認され、これによって、新しい結合が当初は遊離状態であったNHにおいて形成されているという仮説が支持される。さらに、上記の1560cm1における吸収バンドの目減りによるアミドIIバンドの変化に加えて、1417cm1のバンドでも有意な低下が見られる。これらすべてのスペクトル変化の特異点は、それらが、キトサン中のアミン基のプロトン化によって変化したのと同じバンド図4A、灰色に位置することであり、このことは、複合積層材料中のタンパク質とキトサンの間の結合がこれらの化学基を通じて特異的に形成されていることをさらに示唆している。この観察はまた、キトサン:フィブロインブレンドの機械的な特徴がシュリルク積層体と比較して極めて乏しいことを説明することもでき;窒素原子が、キトサンの場合はグルコサミンの6位における分子間水素結合NH←→OCを通じて、キチンの場合はCO←→HN間の水素結合バルク結晶においては遊離のOHおよびNH基はないを通じて、その結晶構造に直接的に取り込まれていると考えられる。したがってフィブロインとの相互作用は、キトサンの分子間会合および結晶構造の形成と競合するプロセスである。本発明にしたがい製造される複合材料は、生分解性かつ生体適合性の材料で構成され、アルミニウム合金の強度を有するが、密度はその半分の、有機複合積層材料である。この複合材料の強度は、元の構成成分よりもずっと高く、医学的および非医学的の両方の適用を含む多くの用途のために作製することができ、それらに適合させることができる。さらに、これは、天然構造の研究のための優れたモデルであり、動物学および材料科学に大いに貢献するものである。複合材料中の水分量の制御により、該材料は、乾燥時の非常に堅い複合材料ヤング係数575±048GPaから水飽和時の極めて弾性的な材料ヤング係数0017±0004GPaまで、幅広い範囲の機械的特徴を提供することができる。複合材料の使用その生体適合性、高い強度およびその剛性の調整能のため、複合材料は、多くの生物医学的適用において使用することができる。例えば、複合材料は、補綴デバイス、組織工学用スキャホールド、創傷治癒デバイスおよびその構成部品、ならびにプラスチック材料およびその他の合成材料または無機材料の代用物として使用することができる。さらに、複合材料中の含水量を制御することにより、材料の剛性または柔軟性は、それを、幅広い組織型および機能の代用物として、例えばスキャホールドまたはその他の補綴用構成部品として使用できるようにする。さらに、発泡体およびスポンジ構造物の態様における多孔質という性質のため、本発明の態様は、その製造プロセスの間または後に薬物の送達および治療的作用物質をその孔に組み込むことにより該物質の送達のために使用することができる。複合材料はまた、非医学的適用、例えば工業的適用においても使用することができる。例えば、複合材料は、軽量の高強度材料を必要とするあらゆる場面で、例えば自動車例えば、ハイブリッド車、電気自動車およびレース用自動車および航空工業において使用することができる。複合材料はまた、例えば容器およびボトルのためなどの、食品工業において使用されるプラスチックの代わりに使用することもできる。複合材料は、保存容器、手荷物用かばん、バックパック、テント、衣類および使い捨てゴミ袋を含むが、それらに限定されない消費財を製造するのに使用することができる。複合材料のその他の例示的な用途には、防弾窓、飛散防止窓、船舶用の帆、パラシュート、砲弾格納具、タイヤ、車両用バンパー、ガードレールおよび道路補修用道具例えば、パイロンが含まれ得るが、これらに限定されない。さらに、複合材料は、電化製品、例えばラップトップの構成部品の製造に使用することができる。本発明の複合材料は、例えば、薬物送達システム、組織工学的材料またはその他の生物医学デバイスを含む多くの適用を有する。本明細書に記載される複合材はすべて、薬物、抗生物質、細胞応答分子、色素、酵素およびその他の大小の分子で容易に機能化させることができ、機能を保持させることができる。本発明の態様は、このように、これらの改変絹材料からの恩恵を受け得る欠陥部および臓器の修復、臓器の置換または再生の目的で使用することができる組織工学的構築物に適合し得る複合材を提供する。本発明の複合材は、脊椎円板、頭蓋組織、硬膜、神経組織、肝臓、膵臓、腎臓、膀胱、脾臓、心筋、骨格筋、腱、靭帯、角膜組織および乳房組織を含むがこれらに限定されない臓器の修復、臓器の置換または再生の目的で使用することができる。本発明の複合材は、欠陥部の修復、例えばヘルニアの修復および創傷の閉塞および修復のために、医学的用途で使用することができる。複合材料は、完全または部分補綴物としておよび形成外科適用で、例えば再構成を補助するためおよび瘢痕を減少させるために、使用することができる。ドナーから得られる、樹立された細胞培養株から得られる、または分子遺伝子操作の前もしくは後のいずれかの、筋骨格系細胞、例えば軟骨細胞、線維芽細胞、筋細胞および骨細胞、実質細胞、例えば肝細胞、膵細胞膵島細胞を含む、腸内細胞、ならびにその他の細胞、例えば神経細胞、骨髄細胞、皮膚細胞、多能性細胞および幹細胞例えば、胚性幹細胞、成体幹細胞および人工多能性幹iPS細胞を含む、ならびにそれらの組み合わせを含む任意のタイプの細胞を、培養および将来の移植のための組織工学的構築物に添加することができる。多くの異なる細胞型を単一構造物として提供し得る組織片も使用することができる。複合材は、少なくとも1つの活性作用物質を含むように改変することができる。該作用物質は、複合材料の形成前に炭水化物およびもしくはタンパク質溶液と混合されるか、またはその形成後に複合材料もしくはその一部に充填され得る。該作用物質はまた、炭水化物またはタンパク質層に共有結合により連結させることができる。共有結合のために、該作用物質は、複合材料の形成前に炭水化物またはタンパク質と連結させることができる。あるいは、該作用物質は、複合材料の形成後に炭水化物またはタンパク質層に共有結合により連結させることができる。したがって、該作用物質は、炭水化物またはタンパク質層と、結合によりまたは中間リンカーを通じて直接的に連結させることができる。本発明の複合材料と組み合わせて使用することができる活性作用物質の種類は広範囲に及び、これらには低分子、ポリマー、タンパク質、ペプチド、ペプチド模倣体、核酸、有機化合物、無機化合物、生物学的化合物、生物活性化合物、生物活性を有する化合物が含まれ得る。例えば、活性作用物質は、治療的作用物質または生物学的作用物質、例えば細胞幹細胞を含む、タンパク質、ペプチド、核酸DNA、RNA、プラスミド、siRNA、アンチセンスオリゴヌクレオチド、デコイオリゴヌクレオチド、マイクロRNA、アプタマーおよびリボザイム、核酸類似体、ヌクレオチド、オリゴヌクレオチドもしくは配列、ペプチド核酸、抗体、ホルモン、ホルモンアンタゴニスト、成長因子または組み換え成長因子ならびにそれらの断片およびバリアント、サイトカイン、もしくは酵素、抗生物質、ウイルス、抗ウイルス剤、毒素、プロドラッグ、化学療法剤、低分子、薬物ならびにそれらの組み合わせであり得る。本発明の複合材料の改変に適したいくつかの例示的な活性作用物質には、細胞幹細胞を含む、エリスロポエチンEPO、YIGSRペプチド、グリコサミノグリカンGAG、ヒアルロン酸HA、インテグリン、セレクチンおよびカドヘリン;鎮痛剤および鎮痛剤の組み合わせ;ステロイド;抗生物質;インスリン;インターフェロンαおよびγ;インターロイキン;アデノシン;化学療法剤例えば、抗癌剤;腫瘍壊死因子αおよびβ;抗体;細胞接着メディエーター、例えばRGDもしくはインテグリン、またはその他の天然由来または遺伝子操作タンパク質、多糖、糖タンパク質、サイトトキシン、プロドラッグ、免疫源もしくはリポタンパク質が含まれる。その他の例示的な治療的作用物質には、HarrisonsPrinciplesofInternalMedicine13thEditionEdsTRHarrisonetalMcGrawHillNYNYPhysiciansDeskReference50thEdition1997OradellNewJerseyMedicalEconomicsCoPharmacologicalBasisofTherapeutics8thEditionGoodmanandGilman1990UnitedStatesPharmacopeiaTheNationalFormularyUSPXIINFXVII1990GoodmanandOilmansThePharmacologicalBasisofTherapeuticsの現行版およびTheMerckIndexの現行版において見出されるものが含まれるがこれらに限定されず、これらの文献すべての全内容が参照により本明細書に組み入れられる。複合材料に埋め込まれるその他の物質には、遺伝子物質の送達のためのリポソームおよび関連システム;細胞のシグナル伝達カスケードを活性化するペプチドおよびタンパク質;鉱化または細胞由来の関連イベントを促進するペプチドおよびタンパク質;フィルム組織接触面を改善する接着ペプチドおよびタンパク質;抗菌ペプチド;タンパク質および関連化合物;ならびに、例えばグリコサミノグリカンおよびプロテオグリカンを含む炭水化物が含まれ得る。上記のとおり、1つまたは複数の活性作用物質を、複合材料の改変に使用することができる。したがって、本発明の複合材を細胞等の生物学的物質の支持のためのプラットフォームとして使用する場合、該作用物質の成長を促進するために、該作用物質が複合材から放出された後の該作用物質の機能化を促進するために、またはそのプロセス中に該作用物質の生存能力または該作用物質の効能を維持する該作用物質の能力を向上させるために、その他の物質を添加することが望ましいことがある。細胞の成長を促進することが公知の例示的な物質には、細胞成長培地、例えばダルベッコ改変イーグル培地DMEM、ウシ胎仔血清FBS、非必須アミノ酸および抗生物質、ならびに成長因子および形態形成因子、例えば、線維芽細胞増殖因子例えば、FGF1~9、トランスフォーミング成長因子TGF、血管内皮増殖因子VEGF、上皮成長因子EGF、血小板由来成長因子PDGF、インスリン様成長因子IGFIおよびIGFII、骨形態形成成長因子例えば、BMP1~7、骨形態形成様タンパク質例えば、GFD5、GFD7およびGFD8、トランスフォーミング成長因子例えば、TGFα、TGFβI~III、神経成長因子、ならびに関連因子が含まれるが、これらに限定されない。成長因子は、当技術分野で公知であり、例えば、RosenandThiesCellularMolBasisBoneFormationRepairを参照されたい。細胞外マトリックスに対する酵素的結合別の局面において、本発明は、医学的移植デバイスを組織または臓器に付着させる方法を提供する。この方法は、医学的移植デバイスを付着させる必要のある組織または臓器の表面に有効量のトランスグルタミナーゼを適用する工程、および該医学的移植デバイスを該組織の表面に接触させる工程、を含む。代わりにまたは加えて、トランスグルタミナーゼを医学的移植デバイスの表面に適用し、その医学的移植デバイスを組織の表面に接触させることができる。さらに、別の態様においては、医学的移植デバイスを組織の表面に接触させ、その後にトランスグルタミナーゼを適用することができる。本明細書で使用される場合、トランスグルタミナーゼの適用に関する適用という用語は、所望の部位においてトランスグルタミナーゼの量または活性を増加させることを表す。したがって、適用という用語は、ある表面に対するトランスグルタミナーゼの局所適用、付着部位における宿主トランスグルタミナーゼの発現の増加およびまたは付着部位におけるトランスグルタミナーゼの活性の増加を包含する。理論に拘束されることを望まないが、宿主トランスグルタミナーゼの発現または活性は、トランスグルタミナーゼの発現およびまたは活性を増加させる組成物を適用することによって増加させることができる。例えば、Daviesetal26051665174は、レチノイン酸を用いるトランスグルタミナーゼ発現の誘導について記載している。例示的なトランスグルタミナーゼ活性化因子には、トロンビン、TIG3タンパク質、塩化カルシウム、およびスフィンゴシルホスホリルコリンが含まれるが、これらに限定されない。さらに、SigmaAldrich社は、トランスグルタミナーゼの活性化因子をスクリーニングするのに使用することができるTransglutaminaseAssayKitを販売している。本明細書で使用される場合、トランスグルタミナーゼは、酵素委員会による酵素分類EnzymeCommissionSystemofClassification番号23213EC23213により特定される酵素グループのメンバーを意味する。当業者は、トランスグルタミナーゼがペプチド鎖中のグルタミン残基のγカルボキサミド基のアシル転移反応を触媒する酵素であることを良く理解している。トランスグルタミナーゼは、タンパク質中のリジン残基のεアミノ基がアシル受容体の役割をする場合、タンパク質分子内およびタンパク質分子間でεLys架橋を形成する。トランスグルタミナーゼはまた、水がアシル受容体の役割をする場合、グルタミン残基を脱アミノ化してグルタミン酸残基にすることができる。そのようなトランスグルタミナーゼには、カルシウム非依存性トランスグルタミナーゼおよびカルシウム依存性トランスグルタミナーゼが含まれる。前者には、微生物由来の酵素例えば、その内容全体が参照により本明細書に組み入れられるJPA127471を参照のことが含まれ、後者には、モルモットの肝臓由来の酵素その内容全体が参照により本明細書に組み入れられるJPB150382を参照のこと、魚由来の酵素例えば、その内容全体が本明細書に組み入れられるSekiNobuoetalNihonSuisanGakkaishivol56No1p125を参照のこと、および同様のものが含まれる。さらに、遺伝子組み換えによって生成された酵素その内容全体が参照により本明細書に組み入れられるJPA1300889、JPA5199883、JPA6225775を参照のことも含まれる。本発明の方法において使用するトランスグルタミナーゼは、天然供給源由来または合成供給源由来、例えば組換え体であり得る。したがって、哺乳動物の組織試料から調製されたすなわち、抽出されたトランスグルタミナーゼおよび組換え手段によって発現された哺乳動物トランスグルタミナーゼが、本発明に包含される。さらに、天然に存在する哺乳動物トランスグルタミナーゼのバリアントも包含される。いくつかの態様において、トランスグルタミナーゼは、哺乳動物トランスグルタミナーゼである。哺乳動物トランスグルタミナーゼは、動物細胞および組織ならびに細胞生産物から入手することができる。いくつかの態様において、トランスグルタミナーゼは、組織トランスグルタミナーゼtTgaseである。いくつかの態様において、トランスグルタミナーゼは、微生物トランスグルタミナーゼである。微生物トランスグルタミナーゼは、ストレプトマイセスハイグロスコピカスStreptomyceshygroscopicus株、ストレプトベルティシリウムバルダッシイStreptoverticilliumBaldaccii、ストレプトベルティシリウムモバラエンスStreptoverticilliummobaraenseまたはエシェリキアコリEscherichiaColiの1つまたは複数から単離することができる。例えば、その内容全体が参照により本明細書に組み入れられるCuiLetalBioresourceTechnology9937943800を参照のこと。いくつかの態様において、トランスグルタミナーゼは、ヒトトランスグルタミナーゼである。ヒトトランスグルタミナーゼは、ヒト組織または細胞から調製することができる。例えば、ヒトトランスグルタミナーゼは、ヒト組織供給源、例えば肺、肝臓、脾臓、腎臓、心筋、骨格筋、眼球水晶体、内皮細胞、赤血球、平滑筋細胞、骨およびマクロファージから抽出することができる。あるいは、ヒトトランスグルタミナーゼは、当技術分野で周知の細胞培養法を用いて、哺乳動物トランスグルタミナーゼを発現するヒト細胞の培養物から入手することができる。そのようなトランスグルタミナーゼの好ましい細胞株供給源には、ヒト内皮細胞株ECV304組織トランスグルタミナーゼ用およびヒト骨肉腫細胞株MG63が含まれるが、これらに限定されない。いくつかの態様において、トランスグルタミナーゼは、カルシウム非依存性トランスグルタミナーゼである。いくつかの他の態様において、トランスグルタミナーゼは、カルシウム依存性トランスグルタミナーゼである。いくつかの例示的なトランスグルタミナーゼには、第XIII因子Aフィブリン安定化因子、1型トランスグルタミナーゼケラチノサイトトランスグルタミナーゼ、2型トランスグルタミナーゼ組織トランスグルタミナーゼ、3型トランスグルタミナーゼ上皮トランスグルタミナーゼ、4型トランスグルタミナーゼ前立腺トランスグルタミナーゼ、5型トランスグルタミナーゼトランスグルタミナーゼX、6型トランスグルタミナーゼトランスグルタミナーゼY、および7型トランスグルタミナーゼトランスグルタミナーゼZが含まれるが、これらに限定されない。トランスグルタミナーゼの供給源は、医学的移植材料の個々の用途例えば、移植部位に応じて選択され得ることが、当業者に理解されるであろう。例えば、医学的移植材料が人工骨として使用される場合、その材料が骨由来トランスグルタミナーゼを含んでいることが有益であり得る。したがって、本発明の方法においては、任意のトランスグルタミナーゼを使用することができ、その起源および生産プロセスは限定されない。トランスグルタミナーゼは、哺乳動物由来または微生物由来であり得る。さらに、ヒト化組み換えトランスグルタミナーゼも使用することができる。いくつかの市販の哺乳動物由来トランスグルタミナーゼ、例えば、モルモット肝臓由来トランスグルタミナーゼ、ヤギ由来トランスグルタミナーゼおよびウサギ由来トランスグルタミナーゼ、がOrientalYeastCoLtd、UpstateUSAIncおよびBiodesignInternationalから入手することができる。その他の市販のトランスグルタミナーゼ製品の非限定的な例には、AjinomotoCoKawasakiJapan製のもの、例えばActivaTGTI、ActivaTGFP、ActivaTGGS、ActivaTGRMおよびActivaMP;ならびにYimingBiologicalProductsCoJiangsuChina製のもの、例えばTGBおよびTGAが含まれる。トランスグルタミナーゼは、溶液、エマルジョン水中油、油中水、エアロゾル、発泡体、軟膏、ペースト、ローション、粉末、ゲル、ヒドロゲル、親水コロイド、クリーム、およびそれらの任意の組み合わせを含むが、これらに限定されない任意の適切な形態で適用することができる。1つの態様において、トランスグルタミナーゼは、粉末形態で適用される。トランスグルタミナーゼは、任意で、薬学的に許容される組成物中に存在することができる。薬学的に許容される組成物は、1つまたは複数の薬学的に許容される担体添加物およびまたは希釈剤と共に製剤化されたトランスグルタミナーゼを含む。本明細書で使用される場合、薬学的に許容されるという用語は、確立された医学的判断の及ぶ範囲で、ヒトおよび動物の組織と接触させて使用するのに適しており、過度の毒性、刺激、アレルギー反応またはその他の問題もしくは合併症がなく、合理的なベネフィットリスク比が保たれている、化合物、物質、組成物およびまたは剤形を表す。概して、トランスグルタミナーゼの活性は、高い温度で強くなる。したがって、結合は、任意の温度で実施され得る。いくつかの態様において、結合は、高い温度、例えば、30°Cもしくは30°C超、35°Cもしくは35°C超、40°Cもしくは40°C超、45°Cもしくは45°C超、50°Cもしくは50°C超、55°Cもしくは55°C超、または60°Cもしくは60°C超で実施される。いくつかの態様において、結合は、室温、例えば約15°C~約25°Cで実施される。いくつかの態様において、結合は、約20°C~約30°Cの温度で実施される。本明細書で使用される場合、薬学的に許容される担体という用語は、目的化合物を1つの臓器または身体の一部から別の臓器または身体の一部へと運搬または輸送するのに関与する、物質を取り囲む薬学的に許容される物質、組成物もしくはビヒクル、例えば液体もしくは固体の増量剤、希釈剤、賦形剤、製造補助剤例えば、滑沢剤、タルクマグネシウム、カルシウムもしくはステアリン酸亜鉛、もしくはステアリン酸、または溶媒を意味する。各担体は、製剤の他の成分と適合し、患者にとって有害でないという意味で許容されるものでなければならない。薬学的に許容される担体の役割を果たし得る物質のいくつかの例には:1糖、例えばラクトース、グルコースおよびスクロース;2デンプン、例えばトウモロコシデンプンおよびジャガイモデンプン;3セルロースおよびその誘導体、例えばカルボキシメチルセルロースナトリウム、メチルセルロース、エチルセルロース、微結晶セルロースおよび酢酸セルロース;4トラガカント粉末;5麦芽;6ゼラチン;7滑沢剤、例えばステアリン酸マグネシウム、ラウリル硫酸ナトリウムおよびタルク;8賦形剤、例えば、ココアバターおよび坐薬用ワックス;9油、例えばピーナツ油、綿実油、サフラワー油、ゴマ油、オリーブ油、トウモロコシ油およびダイズ油;10グリコール、例えばプロピレングリコール;11ポリオール、例えばグリセリン、ソルビトール、マンニトールおよびポリエチレングリコールPEG;12エステル、例えばオレイン酸エチルおよびラウリン酸エチル;13寒天;14緩衝剤、例えば水酸化マグネシウムおよび水酸化アルミニウム;15アルギン酸;16発熱物質非含有水;17等張食塩水;18リンガー溶液;19エチルアルコール;20pH緩衝溶液;21ポリエステル、ポリカーボネートおよびまたはポリ無水物;22充填剤、例えばポリペプチドおよびアミノ酸23血清成分、例えば血清アルブミン、HDLおよびLDL;22C2~C12アルコール、例えばエタノール;ならびに23薬学的製剤で用いられる、その他の非毒性の適合性物質、が含まれる。湿潤剤、着色剤、離型剤、コーティング剤、甘味剤、香味剤、芳香剤、保存剤および抗酸化物質も、製剤に存在してよい。賦形剤、担体、薬学的に許容される担体、または同様のものなどの用語は、本明細書において置き換え可能に使用される。薬学的に許容される組成物はまた、トランスグルタミナーゼのための任意の補因子、例えば塩を含むことができる。いくつかの態様において、トランスグルタミナーゼは、医学的移植デバイスを組織または臓器に取り付ける前に、医学的移植デバイスに結合されることができる。医学的移植デバイスおよびトランスグルタミナーゼとの関係で使用される場合、結合されたという用語は、トランスグルタミナーゼが医学的移植デバイス上にコーティングされるかまたはそうでなければ共有結合または非共有結合により連結されることを意味する。いくつかの態様において、トランスグルタミナーゼは、医学的移植デバイスを製造するのに使用される材料中に分散させることができる。いくつかの態様において、トランスグルタミナーゼは、医学的移植デバイスの表面に共有結合により連結することができる。いくつかの態様において、トランスグルタミナーゼは、医学的移植デバイスの表面に非共有結合により連結することができる。いくつかの態様において、トランスグルタミナーゼは、医学的移植デバイスの製造後に医学的移植デバイスに添加することができる。これは、例えば、製造された医学的移植デバイスをトランスグルタミナーゼの溶液に浸漬することによって達成することができる。トランスグルタミナーゼを含む医学的移植デバイスの付着は、付着が起きる組織または臓器の表面に対する任意の追加のトランスグルタミナーゼの適用を必要とする場合と必要としない場合がある。本明細書で使用される場合、トランスグルタミナーゼの有効量は、医学的移植デバイスを組織または臓器に連結するのに有効なトランスグルタミナーゼの量を意味する。したがって、いくつかの態様において、トランスグルタミナーゼの有効量は、接触表面積1cm2あたり約1μg~約100mgである。いくつかの態様において、トランスグルタミナーゼの有効量は、1cm2あたり約1mg~約50mg、1cm2あたり約5mg~約40mg、1cm2あたり約10mg~約30mg、1cm2あたり約15mg~約25mgまたは1cm2あたり約20mgからなる群より選択される。接触表面積は、移植デバイスと接触する組織の表面積を意味する。創傷の場合、接触表面積は、創傷のサイズおよびまたは創傷の総露出面積を意味し得る。本明細書で使用される場合、医学的移植デバイスという用語は、対象の体内に導入するためのデバイスを表す。例示的な医学的移植デバイスには、人工組織、人工臓器、補綴デバイス、薬物送達デバイス、創傷被覆材、繊維、ナノ粒子、マイクロ粒子、発泡体、およびスポンジが含まれるが、これらに限定されない。限定されることはないが、医学的移植デバイスは、3Dスキャホールド、繊維、発泡体、スポンジ、フィルムおよびそれらの任意の組み合わせを含むがこれらに限定されない任意の形態とすることができる。医学的移植デバイスは、臓器機能の永久置換物として使用することができる。いくつかの態様において、医学的移植デバイスは、発泡体またはスポンジである。いくつかの態様において、医学的移植デバイスは、ナノ粒子またはマイクロ粒子を含む。1つの態様において、医学的移植デバイスは、創傷被覆材である。例示的な創傷被覆材には、包帯、ガーゼ、テープ、メッシュ、ネット、ばんそうこう、フィルム、メンブレン、およびパッチが含まれるが、これらに限定されない。いくつかの態様において、創傷被覆材は、本明細書に記載される複合材料を含み得る。いくつかの態様において、医学的移植デバイスは、ゲルではない。いくつかの態様において、医学的移植デバイスは、トランスグルタミナーゼにより架橋可能なタンパク質に結合されている。医学的移植デバイスとの関係で使用する場合、結合されたという用語は、トランスグルタミナーゼで連結可能なタンパク質でコーティングされたか、該タンパク質を包含するかまたは該タンパク質を含む、医学的移植デバイスを表す。いくつかの態様において、医学的移植デバイスは、トランスグルタミナーゼで連結可能なタンパク質でコーティングされる。コーティングされたは、トランスグルタミナーゼで連結可能なタンパク質が医学的移植デバイスの表面に適用されることを意味する。したがって、医学的移植デバイスは、トランスグルタミナーゼで連結可能なタンパク質を含む溶液を塗布または噴霧され得る。あるいは、医学的移植デバイスは、トランスグルタミナーゼで連結な可能タンパク質溶液中に浸漬され得る。トランスグルタミナーゼで連結可能なタンパク質は、共有結合または非共有結合により、医学的移植デバイス、例えば医学的移植デバイスの外表面に結合されることができる。一度医学的移植デバイスに結合されると、トランスグルタミナーゼで連結可能なタンパク質は、医学的移植デバイスを組織または臓器に付着させる手段を提供する。本明細書で使用される場合、トランスグルタミナーゼにより架橋可能という用語は、トランスグルタミナーゼの基質として作用するタンパク質またはポリペプチドを表す。したがって、トランスグルタミナーゼで架橋可能なタンパク質は、トランスグルタミナーゼ基質であるかまたはそれを含むものである。本明細書で使用される場合、トランスグルタミナーゼ基質という用語は、架橋のための適切なトランスグルタミナーゼ標的を含むペプチドまたはポリペプチド配列を表す。限定されることはないが、トランスグルタミナーゼで連結可能なタンパク質は、アルドラーゼA、グリセルアルデヒド3リン酸デヒドロゲナーゼ、ホスホリラーゼキナーゼ、クリスタリン、グルタチオンSトランスフェラーゼ、アクチン、ミオシン、トロポニン、βチューブリン、タウ、rho、ヒストン、αオキソグルタル酸デヒドロゲナーゼ、βラクトグロブリン、シトクロム、赤血球バンドIII、CD38、アセチルコリンエステラーゼ、コラーゲン、エンタクチン、フィブロネクチン、フィブリン、絹、フィブロイン、フィブリノゲン、ビトロネクチン、オステオポンチン、ニドゲン、ラミニン、LTBP1、オステオネクチン、オステオポンチン、オステオカルシン、トロンボスポンジン、サブスタンスP、ホスホリパーゼA2、ミッドカイン、コムギゼラチン、乳漿タンパク質、カゼイン、ダイズタンパク質、エンドウレグミン、カンジダアルビカンスCandidaalbicans表面タンパク質、HIVエンベロープ糖タンパク質gp120およびgp41、HIVアスパルチルプロテイナーゼ、C型肝炎ウイルスコアタンパク質、トランスグルタミナーゼに結合することができるそれらの断片、ならびにそれらの組み合わせからなる群より選択されるトランスグルタミナーゼ基質であるものまたはそれを含むものである。いくつかの態様において、トランスグルタミナーゼで連結可能なタンパク質は、絹フィブロインまたはトランスグルタミナーゼにより架橋することができるその断片である。架橋のための適切なトランスグルタミナーゼ標的を含むペプチドおよびポリペプチド配列は、当技術分野で公知である。そのようなペプチドの非限定的な例は、例えば、米国特許第5428014号;同第5939385号;および同第7208171号に記載されており、これらのすべての内容を参照により本明細書に組み入れる。米国特許第5428014号は、生体適合性で生体接着性のトランスグルタミナーゼ架橋可能ポリペプチドを記載しており、トランスグルタミナーゼは、タンパク質に結合したグルタミニル残基のγカルボキサミド基とLys残基のεアミノ基の間のアシル転移反応を触媒し、εγグルタミルリジンイソペプチド結合を形成することが公知であることが記載されている。米国特許第5939385号は、生体適合性で生体接着性のトランスグルタミナーゼ架橋可能ポリペプチドを記載している。米国特許第7208171号は、トランスグルタミナーゼ基質ペプチドの合理的設計について記載している。この設計手法は、トランスグルタミナーゼ架橋に使用可能なアシル受容体リジンペプチド基質とアシル供与体グルタミニルペプチド基質の数を最大化することに基づくものであった。これ以降、LysおよびGlu基質ペプチドは、既知の生体高分子およびトランスグルタミナーゼの合成ペプチド基質の基本的特徴を有するように設計された。例えば、Glu基質ペプチドは、このペプチドがGlu反復の長さの増加とともにより良いトランスグルタミナーゼ基質となること、および2つまたはそれ以上の隣接するGlu残基を含むタンパク質が良い基質であることが知られているという証拠に基づき、2~5個の連続するGlu残基を含むものとされた。Leu残基は、Glu特異性を有意に高めることが示されていたため、様々なペプチドにおいてC末端付近のGluに隣接して配置された。Lys基質ペプチドに関しては、ペプチドおよびタンパク質基質におけるリジン残基に隣接するアミノ酸の組成および配列が、アミン特異性に対する影響を有し得ることが示されていた。最後に、すべてのペプチドにおいて、Gly残基が、ペプチドポリマーコンジュゲートにおけるペプチドとポリマーの間のスペーサーとして機能し、それによってコンジュゲート中のペプチドが酵素により接近し易くなり得るよう、C末端側に追加された。医学的移植デバイスは、任意の生体適合性材料から製造することができる。本明細書で使用される場合、生体適合性材料という用語は、対象の生物学的組織に移植もしくはその付近に設置された場合に、時間とともに、感知できる程度に劣化せず、かつ、有意な免疫反応もしくは有害な組織反応、例えば毒性反応もしくは有意な刺激、を誘導しない、または、それが血液と接触した場合に、血液凝固もしくは凝集を誘導しない、任意のポリマー材料を表す。適切な生体適合性材料には、ポリイミド、ポリエチレングリコール、ポリビニルアルコール、ポリエチレンイミン、およびポリビニルアミン、ポリアクリレート、ポリアミド、ポリエステル、ポリカーボネート、ならびにポリスチレンの誘導体およびコポリマーが含まれる。いくつかの態様において、医学的移植デバイスは、炭水化物ポリマー、タンパク質、絹フィブロイン、ポリジメチルシロキサン、ポリイミド、ポリエチレンテレフタレート、ポリメチルメタクリレート、ポリウレタン、塩化ポリビニル、ポリスチレンポリスルホン、ポリカーボネート、ポリメチルペンテン、ポリプロピレン、フッ化ポリビニリデン、ポリシリコン、ポリテトラフルオロエチレン、ポリスルホン、アクリロニトリルブタジエンスチレン、ポリアクリロニトリル、ポリブタジエン、ポリブチレンテレフタレート、ポリエーテルスルホン、ポリエーテルエーテルケトン、ポリエチレングリコール、スチレンアクリロニトリル樹脂、ポリトリメチレンテレフタレート、ポリビニルブチラール、二フッ化ポリビニリデン、ポリビニルピロリドンおよびそれらの任意の組み合わせからなる群より選択される材料から製造される。医学的移植デバイスは、生分解性材料、例えば生分解性ポリマーから製造することができる。本明細書で使用される場合、生分解性という用語は、生理学的条件下で分解産物に分解し得る材料を表す。そのような生理学的条件には、例えば、加水分解加水性の切断を通じた分解、酵素触媒作用酵素的分解および機械的相互作用が含まれる。本明細書で使用される場合、生分解性という用語はまた、生理学的条件下で、宿主生物に生体吸収される、すなわち宿主生物の生化学的システムの代謝産物となる分解産物に分解する物質を表す生体吸収性という用語を包含する。生分解性ポリマーという用語は、本明細書で使用される場合、少なくともその一部が生理学的条件下で分解するポリマーを表す。このポリマーは、したがって、生理学的条件下で部分的に分解されるまたは完全に分解されるものであり得る。例示的な生分解性ポリマーには、ポリ無水物、ポリヒドロキシ酪酸、ポリオルトエステル、ポリシロキサン、ポリカプロラクトン、ポリ乳酸coグリコール酸、ポリ乳酸、ポリグリコール酸、およびこれらのポリマーのモノマーから調製されるコポリマーが含まれるが、これらに限定されない。いくつかの態様において、医学的移植デバイスは、生体適合性で生分解性の材料から製造される。医学的移植デバイスを製造するのに使用することができる適切なポリマーには、炭水化物ポリマー;絹;グリコサミノグリカン;フィブリン;ポリエチレングリコールPEG;C2~C4ポリアルキレングリコール例えば、プロピレングリコール;ポリヒドロキシエチルメタクリレート;ポリビニルアルコール;ポリアクリルアミド;ポリNビニルピロリドン;ポリグリコール酸PGA;ポリ乳酸coグリコール酸PLGA;ポリeカプロラクトンPCL;ポリエチレンオキシド;ポリプロピレンフマレートPPF;ポリアクリル酸PAA;加水分解ポリアクリロニトリル;ポリメタクリル酸;ポリエチレンアミン;ポリ無水物;ポリヒドロキシ酪酸;ポリオルトエステル;ポリシロキサン;ポリカプロラクトン;ポリ乳酸coグリコール酸;ポリ乳酸;ポリグリコール酸;アルギン酸;アルギン酸エステル;ペクチン酸;ペクチン酸エステル;カルボキシメチルセルロース;ヒアルロン酸;ヒアルロン酸エステル;ヘパリン;ヘパリン硫酸;キトサン;カルボキシメチルキトサン;キチン;プルラン;ジェラン;キサンタン;コラーゲン;カルボキシメチルデンプン;カルボキシメチルデキストラン;コンドロイチン硫酸;カチオン性グアー;カチオン性デンプン、ならびにそれらの塩およびエステル、からなる群より選択されるポリマーの1つまたは混合物が含まれるが、これらに限定されない。いくつかの態様において、医学的移植デバイスは、炭水化物ポリマーから製造される。1つの態様において、炭水化物ポリマーは、キトサンまたはその誘導体である。いくつかの態様において、医学的移植デバイスは、トランスグルタミナーゼで連結可能なタンパク質から製造される。いくつかの態様において、医学的移植デバイスは、本明細書に記載される複合材料から製造される。任意で、創傷治癒物質も、対象に投与され得る。いくつかの態様において、医学的移植デバイスは、創傷治癒物質を含む。理論に拘束されることを望まないが、創傷治癒物質は、時間と共に医学的移植デバイスから放出され得る。本明細書で使用される場合、創傷治癒物質は、創傷治癒プロセスを能動的に促進する化合物または組成物である。例示的な創傷治癒物質には、デクスパンテノール;成長因子;酵素、ホルモン;ポビドンヨード;脂肪酸;抗炎症剤;抗生物質;抗菌剤;消毒剤;サイトカイン;トロンビン;鎮痛剤;オピオイド;アミノキシル;フロキサン;ニトロソチオール;ナイトレートおよびアントシアニン;ヌクレオシド、例えばアデノシン;ならびにヌクレオチド、例えばアデノシン二リン酸ADPおよびアデノシン三リン酸ATP;神経伝達物質神経修飾物質、例えばアセチルコリンおよび5ヒドロキシトリプタミンセロトニン5HT;ヒスタミンおよびカテコールアミン、例えばアドレナリンおよびノルアドレナリン;脂質分子、例えばスフィンゴシン1リン酸およびリゾホスファチジン酸;アミノ酸、例えばアルギニンおよびリジン;ペプチド、例えばブラジキニン、サブスタンスPおよびカルシウム遺伝子関連ペプチドCGRP;一酸化窒素;ならびにそれらの任意の組み合わせが含まれるが、これらに限定されない。例示的な成長因子には、線維芽細胞増殖因子FGF、FGF1、FGF2、FGF4、FGFα、FGFβ、血小板由来成長因子PDGF、インスリン結合性成長因子IGF、IGF1、IGF2、ヘパリン結合性成長因子1、ヘパリン結合性成長因子2、上皮成長因子EGF、トランスフォーミング成長因子TGF、TGFα、TGFβ、軟骨誘導因子AおよびB、類骨誘導因子、オステオゲニン、血管内皮増殖因子、骨成長因子、コラーゲン増殖因子、インスリン様成長因子、ならびにそれらの生物学的に活性な誘導体が含まれるが、これらに限定されない。医学的移植デバイスを組織または臓器に付着させる方法は、創傷治癒のために使用することもできる。したがって、本発明は、それを必要とする対象において創傷治癒を促進する方法であって、トランスグルタミナーゼを創傷表面に接触させる工程、および創傷被覆材を創傷に接触させる工程を含む、方法を提供する。創傷被覆材は、創傷を覆い、創傷を塞ぐのに使用することができる。本明細書に記載される方法および組成物は、創傷の無縫合閉塞のために使用することができる。本明細書で使用される場合、創傷という用語は、物理的例えば、機械的な力、生物学的例えば、熱もしくは化学線の力または化学的手段によって引き起こされる組織構造の連続性または完全性の物理的崩壊を表す。特に、創傷という用語は、皮膚の創傷を包含する。創傷という用語は、打撲傷、ならびに切創、刺創、裂創、開放創、穿刺創、刺傷、擦傷、かすり傷、熱傷、凍傷、腐食、引き裂き、引っ掻き、圧迫および刺咬によって引き起こされる創傷、ならびにその他のタイプの創傷も包含する。特に、この用語は、潰瘍化すなわち、潰瘍、好ましくは皮膚の潰瘍を包含する。創傷という用語は、外科創傷も包含する。本明細書で使用される場合、創傷治癒という用語は、創傷の閉塞を含む的確な時間的および空間的治癒プログラムの誘導による再生プロセスおよび創傷の閉塞に関するプロセスを表す。創傷治癒という用語は、肉芽、新血管形成、線維芽細胞、内皮および上皮細胞の遊走、細胞外マトリックスの蓄積、再上皮形成、ならびに再モデリングのプロセスを包含するが、これらに限定されない。創傷治癒という用語は、組織の完全性の回復を包含する。これは組織の完全性の部分的または全体的な回復を表し得ることが理解されるであろう。したがって創傷の処置は、創傷治癒プロセスに関連する1つまたは複数のステージまたはプロセスの促進、改善、進行、加速またはそれ以外の進展を表す。本明細書で使用される場合、創傷の閉塞という用語は、創傷の側面を再接合して連続的なバリア例えば、無損傷の皮膚を形成する創傷の治癒を表す。本明細書で使用される場合、肉芽という用語は、小さく赤い粒様の隆起が治癒因子として皮のむけた表面創傷のそれに出現するプロセスを表す。本明細書で使用される場合、新血管形成という用語は、酸素および栄養供給の改善をもたらす血管の新たな成長を表す。同様に、血管新生という用語は、新たな毛細血管の発展を伴う血管形成プロセスを表す。本明細書で使用される場合、細胞の遊走という用語は、創傷部位への細胞例えば、線維芽細胞、内皮、上皮等の移動を表す。本明細書で使用される場合、細胞外マトリックスの蓄積という用語は、細胞による繊維性要素例えば、コラーゲン、エラスチン、レチクリン、リンクタンパク質例えば、フィブロネクチン、ラミニンおよび空間充填分子例えば、グリコサミノグリカンの分泌を表す。本明細書で使用される場合、再上皮形成という用語は、露出した表面例えば、創傷上での上皮の再形成を表す。本明細書で使用される場合、再モデリングという用語は、肉芽組織の置換およびまたは血管新生停止を表す。創傷は、急性または慢性のものであり得る。本明細書で使用される場合、慢性創傷という用語は、長期間例えば、2~3ヶ月またはそれ以上の経過後でさえも十分に治癒しない創傷を表す。褥瘡、静脈性下肢潰瘍および糖尿病性足部潰瘍を含む慢性創傷は、単純に、治癒されなかった創傷と説明することができる。慢性創傷の正確な分子病理は完全には理解されていないが、それは多因子性のものであると考えられている。これらの創傷は、急性損傷時の常在細胞および遊走細胞の正常な反応が損なわれることから、長期的な炎症反応、不完全な創傷の細胞外マトリックスECMの再モデリングおよび再上皮形成の不良により特徴付けられる。創傷は、内側の創傷、例えば皮膚の外面の構造完全性が維持されているもの、例えば打撲もしくは内側の潰瘍、または外側の創傷、特に皮膚創傷であり得、そのため、組織は、任意の内側または外側の身体組織であり得る。いくつかの態様において、組織は、皮膚例えば、ヒトの皮膚である、すなわち、創傷は皮膚創傷、例えば真皮または上皮創傷である。創傷は、部分層創傷および全層創傷という2つの大まかな分類の一方に分類することができる。部分層創傷は、上皮および表皮に限定され、真皮血管が損傷していないものである。全層創傷は、真皮の崩壊を伴い、より深い組織層まで及んでおり、真皮血管の崩壊を伴うものである。部分層創傷の治癒は、上皮組織の単純な再生により生じる。全層創傷における創傷治癒は、より複雑である。いくつかの態様において、創傷は、切傷および裂創、外科的切開または創傷、穿刺創、かすり傷、引っ掻き傷、圧迫傷、擦傷、摩擦創傷例えば、おむつかぶれ、摩擦による水膨れ、褥瘡性潰瘍例えば、褥瘡もしく床擦れ;熱作用による創傷直接的もしくは伝導、対流または放射を通じた低温源または高温源による火傷、および電気源による火傷、化学的創傷例えば、酸もしくはアルカリによる火傷または開口のあるもしくは閉じたおでき、皮膚発疹、吹き出物およびにきびを含む病原体感染例えば、ウイルス、細菌もしくは真菌、潰瘍、慢性創傷糖尿病関連創傷、例えば下肢および足部潰瘍、静脈性下肢潰瘍および褥瘡を含む、皮膚移植片移植ドナー部位およびレシピエント部位、免疫反応状態、例えば乾癬および湿疹、胃および腸潰瘍、口の潰瘍を含む口腔創傷、損傷軟骨もしくは損傷骨、切除創傷、角膜病変、ならびにそれらの任意の組み合わせからなる群より選択される。トランスグルタミナーゼを含む医学的移植デバイスは、大出血hemorrhageを処置し、内出血または外出血を止めるのに使用することができる。したがって、本発明は、大出血または内出血もしくは外出血を処置するか、止めるか、または減少させる方法であって、該大出血部位または該出血部位に、トランスグルタミナーゼを含む医学的移植デバイスを適用する工程を含む方法を提供する。スキャホールドの結合別の局面において、本発明は、2つのスキャホールド、例えば2つの異なるスキャホールドまたは1つの大きな構造の異なる部分、をひとつにして結合するまたは付着させる方法を提供する。該方法は、第2のスキャホールドを付着させる必要のある第1のスキャホールドの表面に有効量のトランスグルタミナーゼを適用する工程、および該第1のスキャホールドの表面に該第2のスキャホールドを接触させる工程、を含む。代わりにまたは加えて、第1のスキャホールドを第2のスキャホールドと接触させ、その後にトランスグルタミナーゼを適用することができる。いくつかの態様において、トランスグルタミナーゼは、第1および第2のスキャホールドを接触させてひとつにする前に、それらの両方に適用される。いくつかの態様においては、トランスグルタミナーゼは、第2のスキャホールドと接触させる前の第1のスキャホールドに結合されることができる。スキャホールドおよびトランスグルタミナーゼとの関係で使用される場合、結合されたという用語は、トランスグルタミナーゼが、スキャホールド上にコーティングされることまたはそうでなければ共有結合または非共有結合によりスキャホールドと連結されることを意味する。いくつかの態様において、トランスグルタミナーゼは、スキャホールドの製造に使用する材料の中に分散させることができる。いくつかの態様において、トランスグルタミナーゼは、スキャホールドの表面に共有結合により連結することができる。いくつかの態様において、トランスグルタミナーゼは、スキャホールドの表面に非共有結合により連結することができる。いくつかの態様において、トランスグルタミナーゼは、第1のスキャホールドおよび第2のスキャホールドを接触させてひとつにする前に、これらに連携させることができる。いくつかの態様において、トランスグルタミナーゼは、スキャホールドを製造した後に、そのスキャホールドに添加することができる。これは、例えば、製造されたスキャホールドをトランスグルタミナーゼの溶液に浸漬することによって達成することができる。トランスグルタミナーゼを含むスキャホールドの付着は、付着させたいスキャホールドの表面に対する任意の追加のトランスグルタミナーゼの適用を必要とする場合と必要としない場合がある。2つのスキャホールドを付着させてひとつにする関係でいうトランスグルタミナーゼの有効量は、2つのスキャホールドをひとつに連結するのに有効なトランスグルタミナーゼの量を意味する。この関係で、有効量は、接触表面積1cm2あたり約1μg~約100mgの範囲であり得る。いくつかの態様において、トランスグルタミナーゼの有効量は、1cm2あたり約1mg~約50mg、1cm2あたり約5mg~約40mg、1cm2あたり約10mg~約30mg、1cm2あたり約15mg~約25mgまたは1cm2あたり約20mgである。本明細書で使用される場合、スキャホールドという用語は、任意の3次元的物体を表す。例示的なスキャホールドには、人工組織、人工臓器、補綴デバイス、薬物送達デバイス、創傷被覆材例えば、包帯、ガーゼ、テープ、メッシュ、ネット、ばんそうこう、フィルム、メンブレン、パッチ、および同様のもの、繊維、フィルム、発泡体、スポンジ、ナノ粒子、マイクロ粒子、およびそれらの任意の組み合わせが含まれるが、これらに限定されない。いくつかの態様において、スキャホールドは、トランスグルタミナーゼにより架橋可能なタンパク質に結合されている。スキャホールドとの関係で使用される場合、結合されたという用語は、トランスグルタミナーゼで連結可能なタンパク質でコーティングされたか、該タンパク質を包含するかまたは該タンパク質を含む、スキャホールドを表す。いくつかの態様において、スキャホールドは、トランスグルタミナーゼ連結可能タンパク質でコーティングされる。コーティングされたは、トランスグルタミナーゼで連結可能なタンパク質がスキャホールドの表面に適用されることを意味する。したがって、スキャホールドは、トランスグルタミナーゼで連結可能なタンパク質を含む溶液を塗布または噴霧され得る。あるいは、スキャホールドは、トランスグルタミナーゼで連結可能なタンパク質溶液中に浸漬され得る。トランスグルタミナーゼで連結可能なタンパク質は、共有結合または非共有結合により、スキャホールド、例えばスキャホールドの外表面に結合されることができる。一度スキャホールドに結合されると、トランスグルタミナーゼで連結可能なタンパク質は、そのスキャホールドを第2のスキャホールドおよびまたは組織もしくは臓器に付着させる手段を提供する。スキャホールドは、任意の生体適合性およびまたは生分解性の材料から製造することができる。いくつかの態様において、スキャホールドは、炭水化物ポリマーから製造される。1つの態様において、スキャホールドは、キトサンまたはその誘導体から製造される。いくつかの態様において、スキャホールドは、本明細書に記載の複合材料から製造される。いくつかの態様において、スキャホールドは、トランスグルタミナーゼで連結可能なタンパク質から製造される。定義それ以外の記述がない限りまたは文脈から暗示されていない限り、以下の用語およびフレーズは、以下に提供される意味を包含する。それ以外の明示の記述がない限りまたは文脈から明白でない限り、以下の用語およびフレーズは、その用語およびフレーズがその属する技術の分野において獲得している意味を排除しない。これらの定義は、個々の態様の説明を補助するために提供されるものであり、特許請求の範囲に記載の発明を限定することは意図されておらず、発明の範囲は特許請求の範囲によってのみ限定されるものである。さらに、文脈がそれ以外のことを要求しない限り、単数形の用語はその複数形を包含し、かつ複数形の用語はその単数形を包含する。本明細書で使用される場合、含むまたは包含するという用語は、特定されていない要素を、それが必須であろうがなかろうが含むことを許容する、本発明に必須の組成物、方法およびその各構成成分を参照して使用される。含むおよび包含するという用語は、からなるおよびから本質的になるという用語を包含する。本明細書で使用される場合、から本質的になるという用語は、所定の態様に必要とされる要素を表す。この用語は、本発明の態様の基本的なかつ新規のまたは機能的な特徴に実質的に影響しない追加の要素の存在を許容する。からなるという用語は、その態様の説明の中で言及されていないあらゆる要素に対して排他的である、本明細書に記載される組成物、方法およびその各構成成分を表す。実施した実施例以外では、またはそうでないことが示されている場合以外では、本明細書で使用される成分の量または反応条件を表すすべての数値は、すべての例において、約という用語により修飾されることが理解されるべきである。約という用語は、百分率に関連して使用される場合、±1を意味し得る。1つの、1つのおよびそのという単数形の用語は、文脈がそうでないことを明確に示していない限り、複数の参照を包含する。同様に、またはという単語は、文脈がそうでないことを明確に示していない限り、およびを包含することが意図されている。この開示の実施または試験には本明細書に記載されているのと類似のまたは等価な方法および材料を使用することができるが、以下では適切な方法および材料について説明されている。包含するという用語は、含むを意味する。例えばegという略語は、ラテン語のexempligratiaを語源とするものであり、本明細書においては非限定的な例を示すのに使用される。したがって、例えばegという略語は、例えばforexampleという用語と同義語である。減少、低下または阻害という用語はすべて、本明細書において全体として統計的に有意な量の減少の意味で使用される。しかし、疑問を解消するために言うと、減少、低下または阻害は、参照レベルと比較して少なくとも10の減少、例えば、少なくとも約20、もしくは少なくとも約30、もしくは少なくとも約40、もしくは少なくとも約50、もしくは少なくとも約60、もしくは少なくとも約70、もしくは少なくとも約80、もしくは少なくとも約90の減少、もしくは100を含む最大100の減少例えば、参照試料と比較して不存在のレベル、または参照レベルと比較して10~100の間の任意の減少を意味する。増加または強化または活性化という用語はすべて、本明細書において全体として統計的に有意な量の増加の意味で使用され;疑問を解消するために言うと、増加または強化または活性化という用語は、参照レベルと比較して少なくとも10の増加、例えば、少なくとも約20、もしくは少なくとも約30、もしくは少なくとも約40、もしくは少なくとも約50、もしくは少なくとも約60、もしくは少なくとも約70、もしくは少なくとも約80、もしくは少なくとも約90の増加、もしくは100を含む最大100の増加、もしく参照レベルと比較して10~100の間の任意の増加、または参照レベルと比較して少なくとも約2倍、もしくは少なくとも約3倍、もしくは少なくとも約4倍、もしくは少なくとも約5倍、もしくは少なくとも約10倍の増加、もしくは2倍~10倍の間の任意の増加、またはそれ以上の増加を意味する。統計的に有意または有意にという用語は、統計的有意性を表し、全体として正常なまたは低いマーカー濃度を2標準偏差2SD下回ることを意味する。この用語は、そこに差が存在するという統計的証拠を表す。これは、帰無仮説が実際に真であった場合にその帰無仮説を却下する判定が為される蓋然性と定義される。この判定はしばしば、p値を用いて為される。本明細書で使用される場合、有効および有効性という用語は、薬理学的有効性および生理学的安全性の両方を包含する。薬理学的有効性は、その処置が患者において所望の生物学的効果をもたらす能力を表す。生理学的安全性は、処置の実施により引き起こされる細胞、臓器およびまたは生物レベルでの毒性またはその他の有害な生理学的効果のレベルを表すしばしば副作用と称される。有効性が低いは、その処置が治療的に有意に低いレベルの薬理学的有効性およびまたは治療的に高いレベルの有害な生理学的効果をもたらすことを意味する。本明細書で使用される場合、対象は、ヒトまたは動物を意味する。通常、動物は、脊椎動物、例えば霊長類、げっ歯類、家畜動物または狩猟動物である。霊長類には、チンパンジー、カニクイザル、クモザルおよびマカク、例えばアカゲザルが含まれる。げっ歯類には、マウス、ラット、ウッドチャック、フェレット、ウサギおよびハムスターが含まれる。家畜および狩猟動物には、ウシ、ウマ、ブタ、シカ、バイソン、バッファロー、猫種、例えば家ネコ、犬種、例えばイヌ、キツネ、オオカミ、鳥種、例えばニワトリ、エミュー、ダチョウ、ならびに魚、例えばマス、ナマズおよびサケが含まれる。患者または対象には、上記の中の任意の部分集団、例えば1または複数のグループまたは種、例えばヒト、霊長類またはげっ歯類を除く上記のすべて、が含まれる。本明細書に記載される局面の特定の態様において、対象は、哺乳動物、例えば霊長類、例えばヒトである。患者および対象という用語は、本明細書において置き換え可能に使用される。患者および対象という用語は、本明細書において置き換え可能に使用される。対象は、雄または雌であり得る。好ましくは、対象は、哺乳動物である。哺乳動物は、ヒト、非ヒト霊長類、マウス、ラット、イヌ、ネコ、ウマまたはウシであり得るが、これらの例に限定されない。ヒト以外の哺乳動物は、自己免疫疾患または炎症に関連する障害の動物モデルを表す対象として使用できる点で有益であり得る。さらに、本明細書に記載される方法および組成物は、家畜化された動物およびまたはペットを処置するのに使用することができる。本発明は、以下の番号が付された項のいずれかにより定義することができる。1炭水化物ベースの基材と、タンパク質とを含む、複合積層材料。2前記炭水化物ベースの基材が、フィルム、繊維、スポンジ、メッシュ、発泡体、またはナノスケール構造物を含む、第1項記載の複合積層材料。3炭水化物対タンパク質の比が101~110の範囲内にある、第1~2項のいずれか記載の複合積層材料。4炭水化物ベースの基材が、キチン、フルクトオリゴ糖、ガラクトオリゴ糖、マンナンオリゴ糖、グリコーゲン、デンプンアミラーゼ、アミロペクチン、グリコサミノグリカン例えば、ヒアルロン酸、コンドロイチン4硫酸、コンドロイチン6硫酸、デルマタン硫酸、ケラチン硫酸、ヘパリン、および同様のもの、セルロース、βグルカンザイモサン、レンチナン、シゾフィラン、マルトデキストリン、イヌリンまたはレバンβ2→6ベースの基材である、第1~3項のいずれか記載の複合積層材料。5前記炭水化物ベースの基材が、キトサンベースの基材である、第1~4項のいずれか記載の複合積層材料。6前記タンパク質が、絹フィブロイン、パークリン、アブダクチン、エラスチン、レシリン、フィブロネクチン、フィブリノゲン、ケラチン、チチン、コラーゲン、アクチン、Arp23、コロニン、ジストロフィン、FtsZ、ミオシン、スペクトリン、タウタンパク質、チューブリン、Fスポンジン、ピカチュリン、それらの断片および類似体および誘導体、ならびにそれらの任意の組み合わせからなる群より選択される、第1~5項のいずれか記載の複合積層材料。7前記炭水化物がキトサンであり、かつ前記タンパク質が絹フィブロインを含み、かつキトサン対絹フィブロインの比が115~12の範囲内にある、第1項記載の複合積層材料。8前記炭水化物ベースの基材が、予め規定されたマイクロトポグラフィーを有する少なくとも1つの表面を含み、かつ前記タンパク質が該表面に適用されている、第1~7項のいずれか記載の複合積層材料。9前記予め規定されたマイクロトポグラフィーが、炭水化物ベースの基材に成形されている、第8項記載の複合積層材料。10前記タンパク質が、予め規定されたマイクロトポグラフィーを有する少なくとも1つの表面を含む、第1~9項のいずれか記載の複合積層材料。11前記予め規定されたマイクロトポグラフィーが、前記タンパク質に成形されている、第10項記載の複合積層材料。12第2の炭水化物ベースの基材をさらに含む、第1~11項のいずれか記載の複合積層材料。13前記第2の炭水化物ベースの基材がキチンベースの基材である、第12項記載の複合積層材料。14カーボンファイバー、カーボンナノチューブ、ガラスファイバー、低分子、ポリマー、タンパク質、ペプチド、ペプチド模倣体、核酸、有機化合物、無機化合物、結晶性化合物、生物学的化合物、生物活性化合物、生物活性を有する化合物、および生物学的、薬学的または治療的な作用物質、ならびにそれらの任意の組み合わせからなる群より選択される分子を、炭水化物層またはタンパク質層の少なくとも一方の層中に含む、第1~13項のいずれか記載の複合積層材料。15前記分子が、前記炭水化物層中に存在する、第14項記載の方法。16前記分子が、前記炭水化物層に共有結合により連結されている、第15項記載の方法。17前記分子が、前記タンパク質層中に存在する、第14項記載の方法。18前記分子が、前記タンパク質層に共有結合により連結されている、第17項記載の方法。19前記結晶性物質が炭酸カルシウムである、第14~18項のいずれか記載の複合積層材料。20前記複合材料の少なくとも一部に対する撥水性コーティングをさらに含む、第1~19項のいずれか記載の複合積層材料。21パリレンで構成される、第20項記載の複合積層材料。22水性環境に曝露された場合に、前記複合材料の一部に対する撥水性コーティングの位置に応じて変化する機械的特性を示す、第20~21項のいずれか記載の複合積層材料。23複合積層材料を形成する方法であって、炭水化物ベースの基材を供給する工程、および該炭水化物ベースの基材をタンパク質溶液と接触させる工程を含む、方法。24前記炭水化物ベースの基材が、キチン、フルクトオリゴ糖、ガラクトオリゴ糖、マンナンオリゴ糖、グリコーゲン、デンプンアミラーゼ、アミロペクチン、グリコサミノグリカン例えば、ヒアルロン酸、コンドロイチン4硫酸、コンドロイチン6硫酸、デルマタン硫酸、ケラチン硫酸、ヘパリン等、セルロース、βグルカンザイモサン、レンチナン、シゾフィラン、マルトデキストリン、イヌリンまたはレバンβ2→6ベースの基材である、第23項記載の方法。25前記炭水化物ベースの基材が、キトサンベースの基材である、第23~24項のいずれか記載の方法。26前記タンパク質が、絹フィブロイン、パークリン、アブダクチン、エラスチン、レシリン、フィブロネクチン、フィブリノゲン、ケラチン、チチン、コラーゲン、アクチン、Arp23、コロニン、ジストロフィン、FtsZ、ミオシン、スペクトリン、タウタンパク質、チューブリン、Fスポンジン、ピカチュリン、それらの断片および類似体および誘導体、ならびにそれらの任意の組み合わせからなる群より選択される、第23~25項のいずれか記載の方法。27炭水化物対タンパク質の比が101~約110の範囲内にある、第23~36項のいずれか記載の方法。28炭水化物ベースの材料の溶液を脱水することによって、前記炭水化物ベースの基材を形成する、第23~27項のいずれか記載の方法。29炭水化物ベースの材料の前記溶液が酸を含む、第28項記載の方法。30前記酸が、イタコン酸、ポリイタコン酸、アコニット酸、尿酸、グルクロン酸、ギ酸、酢酸、トリクロロ酢酸、プロピオン酸、ブタン酸、4クロロブタン酸、3クロロブタン酸、2ブロモブタン酸、2クロロブタン酸、亜塩素酸、次亜塩素酸、クエン酸、グルコン酸、乳酸、シュウ酸、酒石酸、アスコルビン酸、メルドラム酸、フッ化水素酸、シアン化水素酸、硫化水素、オルトリン酸、亜硫酸、炭酸、弱塩基の共役酸、およびそれらの任意の組み合わせからなる群より選択される、第29項記載の方法。31塩基性溶液を適用することによって、前記炭水化物ベースの材料を中和する工程をさらに含む、第29または30項のいずれか記載の方法。32前記塩基性溶液が、水酸化ナトリウム、水酸化アンモニウム、水酸化カリウム、水酸化カルシウム、水酸化マグネシウム、水酸化バリウム、水酸化ストロンチウム、水酸化リチウム、水酸化ルビジウム、炭酸ナトリウムおよびアンモニアからなる群より選択される塩基を含むか、または該塩基性溶液が高pH緩衝液である、第30項記載の方法。33前記高pH緩衝液が炭酸緩衝液である、第32項記載の方法。34炭水化物ベースの材料の溶液を凍結乾燥することによって、前記炭水化物ベースの基材を形成する、第23~33項のいずれか記載の方法。35炭水化物ベースの材料の溶液に気泡を注入することによって、前記炭水化物ベースの基材を形成する、第23~33項のいずれか記載の方法。36炭水化物ベースの溶液をスピニングして繊維を形成することによって、前記炭水化物ベースの基材を形成する、第23~33項のいずれか記載の方法。37キチンベースの溶液をエレクトロスピニングして繊維を形成することによって、前記炭水化物ベースの基材を形成する、第23~33項または第35項のいずれか記載の方法。38炭水化物ベースの溶液をロータリースピニングして繊維を形成することによって、前記炭水化物ベースの基材を形成する、第22~32項または第35項のいずれか記載の方法。39前記タンパク質のβ転移を誘導する工程をさらに含む、第23~38項のいずれか記載の方法。40アルコール、有機溶媒、水溶液、または応力の印加、圧力の印加もしくは熱の印加を含む因子のうちの1つまたは複数で前記タンパク質を処理することによって、前記β転移を誘導する、第39項記載の方法。41カーボンナノチューブ、ガラスファイバー、低分子、ポリマー、タンパク質、ペプチド、ペプチド模倣体、核酸、有機化合物、無機化合物、結晶性物質、生物学的化合物、生物活性化合物、生物活性を有する化合物、および生物学的、薬学的または治療的な作用物質、ならびにそれらの任意の組み合わせからなる群より選択される保有材料を前記複合材料に導入する工程をさらに含む、第23~40項のいずれか記載の方法。42前記保有材料が、前記複合材料に共有結合により連結されている、第40項記載の方法。43第23~42項記載の方法のいずれかにより形成される物質の組成物。44第23~42項記載の方法のいずれかにより形成される物質の組成物を含む、補綴デバイス。45第23~42項記載の方法のいずれかにより形成される物質の組成物を含む、組織工学用スキャホールド。46第23~42項記載の方法のいずれかにより形成される物質の組成物を含む、薬物送達デバイス。47第23~42項記載の方法のいずれかにより形成される物質の組成物を含む、移植可能材料。48第23~42項記載の方法のいずれかにより形成される物質の組成物を含み、該組成物が鉱物または結晶性物質を含む、材料。49第23~42項記載の方法のいずれかにより形成される物質の組成物を含む、薄い透明フィルム。50第23~42項記載の方法のいずれかにより形成される物質の組成物を含む、多層材料。51第23~42項記載の方法のいずれかにより形成される物質の組成物を含み、該組成物が、目的に合った機械的特性を提供するために追加の成分を含む、多層材料。52撥水性コーティング材料を含む、第23~42項記載の方法のいずれかにより形成される物質の組成物を含む、材料。53第23~42項記載の方法のいずれかにより形成される物質の組成物を含み、該組成物が、可変の柔軟性を有する領域を提供するために、撥水性コーティング材料の可変領域を含む、材料。54複合積層材料を形成する方法であって、キチンベースの材料を酸性溶液に溶解する工程、溶媒を蒸発させることによって、該キチンベースの材料のキチンベースの構造物を形成する工程、該キチンベースの構造物を塩基性溶液で処理して、プロトン化されたアミノ基を中和する工程、該キチンベースの構造物を洗浄する工程、任意で、該キチンベースの構造物を脱水する工程、該キチンベースの構造物にタンパク質溶液を適用して、該キチンベースの構造物表面の少なくとも1つのタンパク質層を有する複合材料を生成する工程、該キチンベースの構造物表面の該タンパク質層を乾燥させる工程、および該複合材料をアルコールベースの溶液で処理して、該タンパク質のβ転移を誘導する工程を含む、方法。55キチンベースの材料対タンパク質の比が101~110の範囲内にある、第54項記載の方法。56前記キチンベースの材料がキトサンである、第54~55項のいずれか記載の方法。57前記タンパク質がフィブロインである、第54~56項のいずれか記載の方法。58前記酸性溶液が酢酸を含む、第54~57項のいずれか記載の方法。59前記塩基性溶液がNaOHを含む、第534~58項のいずれか記載の方法。60前記アルコールベースの溶液がメタノールを含む、第54~59項のいずれか記載の方法。61第54~60項記載の方法のいずれかにより形成される物質の組成物。62医学的移植デバイスを組織または臓器に接着させる方法であって、有効量のトランスグルタミナーゼを該組織または該臓器の表面に適用する工程、および該医学的移植デバイスを該組織の表面に接触させる工程を含む、方法。63前記医学的移植デバイスがトランスグルタミナーゼを含む、第62項記載の方法。64医学的移植デバイスを組織または臓器に接着させる方法であって、有効量のトランスグルタミナーゼを含む該医学的移植デバイスを、該臓器と接触させる工程を含む、方法。65前記有効量のトランスグルタミナーゼを前記組織の表面に適用する工程をさらに含む、第65項記載の方法。66前記トランスグルタミナーゼが哺乳動物トランスグルタミナーゼである、第62~65項のいずれか記載の方法。67前記トランスグルタミナーゼが微生物トランスグルタミナーゼmTgaseである、第62~65項のいずれか記載の方法。68前記トランスグルタミナーゼがカルシウム非依存性トランスグルタミナーゼである、第62~67項のいずれか記載の方法。69前記トランスグルタミナーゼが、第XIII因子Aフィブリン安定化因子、1型トランスグルタミナーゼケラチノサイトトランスグルタミナーゼ、2型トランスグルタミナーゼ組織トランスグルタミナーゼ、tTgase、3型トランスグルタミナーゼ上皮トランスグルタミナーゼ、4型トランスグルタミナーゼ前立腺トランスグルタミナーゼ、5型トランスグルタミナーゼトランスグルタミナーゼX、6型トランスグルタミナーゼトランスグルタミナーゼY、7型トランスグルタミナーゼトランスグルタミナーゼZ、およびそれらの任意の組み合わせからなる群より選択される、第62~68項のいずれか記載の方法。70前記トランスグルタミナーゼが、溶液、エマルジョン、エアロゾル、発泡体、軟膏、ペースト、ローション、粉末、ゲル、ヒドロゲル、親水コロイド、マイクロ粒子、ナノ粒子、またはクリームとして製剤化される、第62~69項のいずれか記載の方法。71前記医学的移植デバイスが、人工組織、人工臓器、補綴デバイス、薬物送達デバイス、創傷被覆材、フィルム、発泡体、スポンジ、止血材、およびそれらの任意の組み合わせからなる群より選択される、第62~70項のいずれか記載の方法。72前記医学的移植デバイスが、包帯、ガーゼ、テープ、メッシュ、ネット、ばんそうこう、フィルム、メンブレン、パッチ、マイクロ粒子、ナノ粒子、およびそれらの任意の組み合わせからなる群より選択される創傷被覆材である、第71項記載の方法。73前記医学的移植デバイスが発泡体である、第71項記載の方法。74前記医学的移植デバイスがタンパク質を含み、かつ該タンパク質がトランスグルタミナーゼにより架橋可能である、第62~73項のいずれか記載の方法。75前記医学的移植デバイスが前記タンパク質でコーティングされている、第74項記載の方法。76前記タンパク質が絹フィブロインである、第74~75項のいずれか記載の方法。77前記トランスグルタミナーゼが、前記医学的移植デバイスの表面にコーティングされている、第62~76項のいずれか記載の方法。78前記トランスグルタミナーゼが、前記医学的移植デバイスに非共有結合により連結されている、第62~77項のいずれか記載の方法。79トランスグルタミナーゼの前記有効量が、前記組織または前記臓器と前記医学的移植デバイスの間の接触表面積1cm2あたり約1μg~約100mgである、第62~78項のいずれか記載の方法。80創傷治癒物質を投与する工程をさらに含む、第62~79項のいずれか記載の方法。81前記創傷治癒物質が、デクスパンテノール;成長因子;酵素、ホルモン;ポビドンヨード;脂肪酸;抗炎症剤;抗生物質;抗菌剤;消毒剤;サイトカイン;トロンビン;鎮痛剤;オピオイド;アミノキシル;フロキサン;ニトロソチオール;ナイトレートおよびアントシアニン;ヌクレオシド、例えばアデノシン;ならびにヌクレオチド、例えばアデノシン二リン酸ADPおよびアデノシン三リン酸ATP;神経伝達物質神経修飾物質、例えばアセチルコリンおよび5ヒドロキシトリプタミンセロトニン5HT;ヒスタミンおよびカテコールアミン、例えばアドレナリンおよびノルアドレナリン;脂質分子、例えばスフィンゴシン1リン酸およびリゾホスファチジン酸;アミノ酸、例えばアルギニンおよびリジン;ペプチド、例えばブラジキニン、サブスタンスPおよびカルシウム遺伝子関連ペプチドCGRP;一酸化窒素;ならびにそれらの任意の組み合わせからなる群より選択される、第80項記載の方法。82前記医学的移植デバイスが、生体適合性で生分解性の材料から製造される、第62~81項のいずれか記載の方法。83前記医学的移植デバイスが、第1~21項のいずれか記載の複合材料から製造される、第62~82項のいずれか記載の方法。84前記適用する工程が、前記宿主トランスグルタミナーゼの発現または活性を増加させることを含む、第62~83項のいずれか記載の方法。85それを必要とする対象において創傷治癒を促進する方法であって、有効量のトランスグルタミナーゼを創傷表面に適用する工程、および第1~21項のいずれか記載の複合材料を含む創傷被覆材を、該創傷に接触させる工程を含む、方法。86第1~21項のいずれか記載の複合材料を含む発泡体を、前記創傷に適用する工程をさらに含む、第85項記載の方法。87前記創傷が、切傷および裂創、外科的切開、穿刺創、かすり傷、引っ掻き傷、圧迫傷、擦傷、摩擦創傷、慢性創傷、潰瘍、熱作用による創傷、化学的創傷、病原体感染に起因する創傷、皮膚移植片移植ドナーおよびレシピエント部位、免疫反応状態、口腔創傷、胃または腸の創傷、損傷軟骨または損傷骨、切断部位、ならびに角膜病変からなる群より選択される、第85~86項のいずれか記載の方法。88前記トランスグルタミナーゼが哺乳動物トランスグルタミナーゼである、第85~87項のいずれか記載の方法。89前記トランスグルタミナーゼが微生物トランスグルタミナーゼmTgaseである、第85~87項のいずれか記載の方法。90前記トランスグルタミナーゼがカルシウム非依存性トランスグルタミナーゼである、第85~89項のいずれか記載の方法。91前記トランスグルタミナーゼが、第XIII因子Aフィブリン安定化因子、1型トランスグルタミナーゼケラチノサイトトランスグルタミナーゼ、2型トランスグルタミナーゼ組織トランスグルタミナーゼ、3型トランスグルタミナーゼ上皮トランスグルタミナーゼ、4型トランスグルタミナーゼ前立腺トランスグルタミナーゼ、5型トランスグルタミナーゼトランスグルタミナーゼX、6型トランスグルタミナーゼトランスグルタミナーゼY、7型トランスグルタミナーゼトランスグルタミナーゼZ、およびそれらの任意の組み合わせからなる群より選択される、第85~90項のいずれか記載の方法。92前記トランスグルタミナーゼが、溶液、エマルジョン、エアロゾル、発泡体、軟膏、ペースト、ローション、粉末、ゲル、ヒドロゲル、親水コロイド、マイクロ粒子、ナノ粒子、またはクリームとして製剤化される、第85~91項のいずれか記載の方法。93前記創傷被覆材が、包帯、ガーゼ、テープ、メッシュ、ネット、ばんそうこう、フィルム、メンブレン、パッチ、およびそれらの任意の組み合わせからなる群より選択される、第85~92項のいずれか記載の方法。94前記トランスグルタミナーゼが前記創傷被覆材に結合されている、第85~93項のいずれか記載の方法。95前記トランスグルタミナーゼが、前記創傷被覆材の表面にコーティングされている、第94項記載の方法。96前記トランスグルタミナーゼが、前記創傷被覆材に非共有結合により連結されている、第94~95項のいずれか記載の方法。97トランスグルタミナーゼの前記有効量が、創傷面積1cm2あたり約1μg~約100mgである、第85~96項のいずれか記載の方法。98創傷治癒物質を対象に投与する工程をさらに含む、第85~97項のいずれか記載の方法。99前記創傷治癒物質が、デクスパンテノール;成長因子;酵素、ホルモン;ポビドンヨード;脂肪酸;抗炎症剤;抗生物質;抗菌剤;消毒剤;サイトカイン;トロンビン;鎮痛剤;オピオイド;アミノキシル;フロキサン;ニトロソチオール;ナイトレートおよびアントシアニン;ヌクレオシド;ヌクレオチド;神経伝達物質神経修飾物質、例えばアセチルコリンおよび5ヒドロキシトリプタミンセロトニン5HT;ヒスタミンおよびカテコールアミン、例えばアドレナリンおよびノルアドレナリン;脂質分子、例えばスフィンゴシン1リン酸およびリゾホスファチジン酸;アミノ酸、例えばアルギニンおよびリジン;ペプチド、例えばブラジキニン、サブスタンスPおよびカルシウム遺伝子関連ペプチドCGRP;一酸化窒素;ならびにそれらの任意の組み合わせからなる群より選択される、第98項記載の方法。100前記適用する工程が、前記宿主トランスグルタミナーゼの発現または活性を増加させることを含む、第85~99項のいずれか記載の方法。101前記適用する工程が、前記医学的移植デバイスまたは前記創傷被覆材の接触前、接触後または接触中に行われる、第85~99項のいずれか記載の方法。ここまでに示されなかった範囲において、本明細書で説明され例示された様々な態様のいずれか1つが、本明細書に開示されるその他の態様のいずれかに示されている特徴を取り入れるようさらに改変され得ることが、当業者に理解されるであろう。したがって、他の態様は、本発明の範囲内および本発明の精神の範囲内にある。さらに、上記の説明は本発明に言及しているが、この説明には複数の発明が含まれ得る。本明細書において概略的に説明されている本発明は、以下の実施例を参照することでより容易に理解されるであろうが、ただし、これらの実施例は、本発明の特定の局面および態様の例示の目的で含まれるものにすぎず、本発明を限定することは意図されていない。粉末形態のトランスグルタミナーゼを約20mgcm2で組織に適用し、かつこの組織を水和させたフィルムシュリルクまたはキトサンのいずれかのフィルムでコーティングした。室温における30分間の結合の後、試料を剥離試験に供した。剥離試験の結果を図23に示す。本発明者らは、シュリルクフィルムのいずれ炭水化物層またはタンパク質層の側も、結合のために組織と接触させることができることを見い出した。真皮組織に対する結合を試験するため、同様の実験を行った。上皮の最終層は角質化により生成されるので、この層は、対象においてトランスグルタミナーゼ処理による結合に使用できる基がない唯一の組織であり得る。このことは、トランスグルタミナーゼによる結合が見られなかった結果により確認された。しかし、図25に示される、シュリルクが上皮ではなく真皮に結合した実験で実証されているとおり、この最終層がわずかな損傷を受け第2の層が露出している場合、トランスグルタミナーゼによる結合は成功する。このことは、シュリルクが皮膚の処置のためのパッチ例えば、包帯として使用できることを示している。本明細書中で特定されているすべての特許およびその他の刊行物は、明示的に、すべての目的のために参照により本明細書に組み入れられる。これらの刊行物は、本願出願日以前の開示物として提供されるにすぎない。これに関連するいかなる事情も、本発明者らが、先行発明であるためまたは他の何らかの理由で、そのような開示物よりも先の日付を主張する資格を有さないということを承認されるものとして解釈されるべきではない。日付に関するすべての言及またはこれらの文献の内容に関する表示は、出願人が入手し得た情報に基づいており、それはその日付またはこれらの文献の内容の正確性に関する承認とはならない。